(57)【要約】  光触媒が励起した場合であっても塗料自身が侵されにくく、かつ、疎水傾向の強い塗装面を形成することのできる光触媒塗料を提供する。光触媒塗料を、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製することとした。また、前記金属イオンを含む化合物が、水酸化物であることや、電気的に中性な界面活性剤を添加したことにも特徴を有する。
2011129138.tif 000002
【特許請求の範囲】
【請求項１】
少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料。
【請求項２】
前記金属イオンを含む化合物が、水酸化物であることを特徴とする請求項１に記載の光触媒塗料。
【請求項３】
電気的に中性な界面活性剤を添加したことを特徴とする請求項１または請求項２に記載の光触媒塗料。
【請求項４】
前記金属イオンを含む水酸化物は、水酸化カルシウム、水酸化バリウム、水酸化カリウム、又はこれらの混合物であることを特徴とする請求項１〜３いずれか１項に記載の光触媒塗料。
【請求項５】
前記錯イオンは、テトラアンミン銅イオン、ヘキサシアノ鉄イオン、アルミン酸から選ばれる少なくともいずれか１つであることを特徴とする請求項１〜４いずれか１項に記載の光触媒塗料。
【請求項６】
前記光触媒は、銅を担持させた可視光応答型の光触媒であることを特徴とする請求項１〜５いずれか１項に記載の光触媒塗料。
【請求項７】
前記光触媒塗料中の銅の含有割合を６重量％以上としたことを特徴とする請求項５又は請求項６に記載の光触媒塗料。
【請求項８】
疎水性樹脂を添加したことを特徴とする請求項１〜７いずれか１項に記載の光触媒塗料。
【請求項９】
多孔性を有する吸着材を添加したことを特徴とする請求項１〜８いずれか１項に記載の光触媒塗料。
【請求項１０】
請求項１〜９いずれか１項に記載の光触媒塗料により形成した光触媒塗膜。
【請求項１１】
抗菌成分を含有する抗菌塗料により形成された抗菌塗膜と、
請求項１〜９いずれか１項に記載の光触媒塗料により、前記抗菌塗膜の表面に形成された光触媒塗膜と、を備える積層塗膜構造。
【請求項１２】
前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることを特徴とする請求項１１に記載の積層塗膜構造。
【請求項１３】
前記抗菌塗料には、多孔性を有する吸着材が添加されていることを特徴とする請求項１１又は請求項１２に記載の積層塗膜構造。
【請求項１４】
請求項１〜９いずれか１項に記載の光触媒塗料を塗布した繊維加工品。
【請求項１５】
請求項１〜９いずれか１項に記載の光触媒塗料で塗装した建材。
【請求項１６】
請求項１〜９いずれか１項に記載の光触媒塗料で塗装したインモールド射出成形品。
【発明の詳細な説明】
【技術分野】
【０００１】
本発明は、光触媒塗料及び光触媒塗料並びに積層塗膜構造に関するものである。
【背景技術】
【０００２】
従来、光触媒機能を有する光触媒体を塗料中に分散させて、光触媒を含有する塗料を調製し、この塗料を建物の壁やタイルなどの表層に塗布することで、壁やタイルに光触媒機能を付与する技術が研究、開発されている。【０００３】
このように光触媒機能が付与された壁やタイルは、その光触媒体の酸化還元作用による有機物分解機能に起因する殺菌、脱臭、浄化などの効果や、水との親和性が高まる超親水性効果などを生起させることができることとなる（例えば、特許文献１参照。）。
【先行技術文献】
【特許文献】
【０００４】
【特許文献１】特開２００１−６４５８３号公報
【発明の概要】
【発明が解決しようとする課題】
【０００５】
しかしながら、上記従来の光触媒塗料では、光触媒が励起した際に、塗料自身が侵されてしまうという問題があった。【０００６】
また、防菌や防カビ効果（以下、単に「防菌効果」ともいう。）を期待して壁面やタイルに塗布した場合、光触媒の超親水性効果によって、塗布面に水分が引き寄せられることとなるため、菌やカビの生育を助長してしまうという問題もあった。【０００７】
斯かる事情に鑑みてなされたものであって、本発明は、光触媒が励起した場合であっても塗料自身が侵されにくく、また、疎水傾向の強い塗装面を形成することのできる光触媒塗料、光触媒塗膜、積層塗膜構造を提供する。また、本発明では、これらの光触媒塗料を塗布、又は、塗装した工業製品についても提供する。
【課題を解決するための手段】
【０００８】
上記従来の課題を解決するために、本発明では、光触媒塗料において、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製することとした。【０００９】
また、請求項２に係る発明では、請求項１に記載の光触媒塗料において、前記金属イオンを含む化合物が、水酸化物であることをに特徴を有する。【００１０】
また、請求項３に係る本発明では、請求項１または請求項２に記載の光触媒塗料において、電気的に中性な界面活性剤を添加したことに特徴を有する。【００１１】
また、請求項４に係る本発明では、請求項１〜３いずれか１項に記載の光触媒塗料において、前記金属イオンを含む水酸化物は、水酸化カルシウム、水酸化バリウム、水酸化カリウム、又はこれらの混合物であることに特徴を有する。【００１２】
また、請求項５に係る本発明では、請求項１〜４いずれか１項に記載の光触媒塗料において、前記錯イオンは、テトラアンミン銅イオン、ヘキサシアノ鉄イオン、アルミン酸から選ばれる少なくともいずれか１つであることに特徴を有する。【００１３】
また、請求項６に係る本発明では、請求項１〜５いずれか１項に記載の光触媒塗料において、前記光触媒は、銅を担持させた可視光応答型の光触媒であることに特徴を有する。【００１４】
また、請求項７に係る本発明では、請求項５又は請求項６に記載の光触媒塗料において、前記光触媒塗料中の銅の含有割合を６重量％以上としたことに特徴を有する。【００１５】
また、請求項８に係る本発明では、請求項１〜７いずれか１項に記載の光触媒塗料において、疎水性樹脂を添加したことに特徴を有する。【００１６】
また、請求項９に係る本発明では、請求項１〜８いずれか１項に記載の光触媒塗料において、多孔性を有する吸着材を添加したことに特徴を有する。【００１７】
また、請求項１０に係る本発明では、光触媒塗膜において、請求項１〜９いずれか１項に記載の光触媒塗料により形成することとした。【００１８】
また、請求項１１に係る本発明では、積層塗膜構造において、抗菌成分を含有する抗菌塗料により形成された抗菌塗膜と、請求項１〜９いずれか１項に記載の光触媒塗料により、前記抗菌塗膜の表面に形成された光触媒塗膜と、を備えることとした。【００１９】
また、請求項１２に係る本発明では、請求項１１に記載の積層塗膜構造において、前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることに特徴を有する。【００２０】
また、請求項１３に係る本発明では、請求項１１又は請求項１２に記載の積層塗膜構造において、前記抗菌塗料には、多孔性を有する吸着材が添加されていることに特徴を有する。【００２１】
また、請求項１４に係る本発明では、繊維加工品において、請求項１〜９いずれか１項に記載の光触媒塗料を塗布した。【００２２】
また、請求項１５に係る本発明では、建材において、請求項１〜９いずれか１項に記載の光触媒塗料で塗装した。【００２３】
また、請求項１６に係る本発明では、インモールド射出成形品において、請求項１〜９いずれか１項に記載の光触媒塗料で塗装した。
【発明の効果】
【００２４】
請求項１に係る本発明によれば、光触媒塗料は、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製したため、光触媒が励起した場合であっても塗料自身が侵されにくく、かつ、疎水傾向の強い塗装面を形成することのできる光触媒塗料を提供することができる。【００２５】
また、請求項２に係る本発明によれば、前記金属イオンを含む化合物が、水酸化物であることとしたため、光触媒が励起した場合であっても塗料自身が侵されにくく、かつ、疎水傾向の強い塗装面を形成することのできる光触媒塗料を効率よく、かつ、安価に調製することができる。【００２６】
また、請求項３に係る本発明によれば、電気的に中性な界面活性剤を添加したため、塗装性が向上された光触媒塗料を提供することができる。【００２７】
また、請求項４に係る本発明によれば、前記金属イオンを含む水酸化物は、水酸化カルシウム、水酸化バリウム、水酸化カリウム、又はこれらの混合物であることとしたため、さらに疎水傾向の強い塗装面を形成することのできる光触媒塗料を提供することができる。【００２８】
また、請求項５に係る本発明によれば、前記錯イオンは、テトラアンミン銅イオン、ヘキサシアノ鉄イオン、アルミン酸から選ばれる少なくともいずれか１つであることとしたため、さらに疎水傾向の強い塗装面を形成可能な光触媒塗料を提供することができる。また、錯イオンをテトラアンミン銅イオンとした場合には、銅に由来する抗菌性を効果的に発揮することのできる光触媒塗料を提供することができる。【００２９】
また、請求項６に係る本発明によれば、前記光触媒は、銅を担持させた可視光応答型の光触媒であることとしたため、銅に由来する抗菌性を発揮でき、しかも、屋内であっても照明光に暴露されることにより光触媒効果を生起することのできる光触媒塗料を提供することができる。【００３０】
また、請求項７に係る本発明によれば、前記光触媒塗料中の銅の含有割合を６重量％以上としたこととしたため、極めて光の少ない条件下であっても、効果的に抗菌性を発揮することのできる光触媒塗料を提供することができる。【００３１】
また、請求項８に係る本発明によれば、疎水性樹脂を添加したため、光触媒が励起した場合であっても塗料自身が侵されにくく、かつ、疎水傾向の強い塗装面を形成することができ、しかも、単位量当たりの価格が安価な光触媒塗料を提供することができる。【００３２】
また、請求項９に係る本発明によれば、多孔性を有する吸着材を添加したため、塗装面に空気中に存在する有害物質等を引き寄せて光触媒効果による分解効率を向上させることができる。【００３３】
また、請求項１０に係る本発明によれば、光触媒塗膜は、請求項１〜９いずれか１項に記載の光触媒塗料により形成したため、光触媒が励起した場合であっても塗料自身が侵されにくく、かつ、疎水傾向の強い塗装面を備えた光触媒塗膜を提供することができる。【００３４】
また、請求項１１に係る本発明によれば、積層塗膜構造は、抗菌成分を含有する抗菌塗料により形成された抗菌塗膜と、請求項１〜９いずれか１項に記載の光触媒塗料により、前記抗菌塗膜の表面に形成された光触媒塗膜と、を備えることとしたため、光触媒が励起した場合であっても塗料自身が侵されにくく、強い疎水傾向を有するの塗装面を備え、しかも、生菌数が多くとも十分な防菌効果を発揮することのできる積層塗膜構造を提供することができる。【００３５】
また、請求項１２に係る本発明によれば、前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることとしたため、光触媒塗膜を透過させて抗菌成分による十分な抗菌効果を発揮させることができる。【００３６】
また、請求項１３に係る本発明によれば、前記抗菌塗料には、多孔性を有する吸着材が添加されていることとしたため、塗装面に空気中に存在する有害物質等を引き寄せて光触媒効果による分解効率を向上させることができる。【００３７】
また、請求項１４に係る本発明によれば、繊維加工品は、請求項１〜９いずれか１項に記載の光触媒塗料を塗布したため、繊維加工品に光触媒を容易に担持させることができ、しかも、光触媒が励起した場合であっても、繊維加工品が侵されてしまうことを防止することができる。【００３８】
また、請求項１５に係る本発明によれば、建材は、請求項１〜９いずれか１項に記載の光触媒塗料で塗装したため、建材に光触媒を容易に担持させることができ、しかも、光触媒が励起した場合であっても、建材が侵されてしまうことを防止することができる。【００３９】
また、請求項１６に係る本発明によれば、インモールド射出成形品は、請求項１〜９いずれか１項に記載の光触媒塗料で塗装したため、成形と同時に光触媒塗料にて塗装した成型品を提供することができる。
【図面の簡単な説明】
【００４０】
【図１Ａ】従来の光触媒塗料による塗膜構造を示した説明図である。
【図１Ｂ】本実施形態に係る光触媒塗料の塗膜構造を示した説明図である。
【図２】本実施形態に係る光触媒塗料の抗菌性試験の結果を示す説明図である。
【図３】本実施形態に係る光触媒塗料の抗菌性試験の結果を示す説明図である。
【図４Ａ】従来の光触媒塗料の塗膜断面を示した説明図である。
【図４Ｂ】平面視における従来の光触媒塗料の塗膜を示した説明図である。
【図４Ｃ】従来の光触媒塗料の塗膜構造を示した説明図である。
【図５Ａ】本実施形態に係る光触媒塗料の塗膜断面構造を示した説明図である。
【図５Ｂ】平面視における本実施形態に係る光触媒塗料の塗膜を示した説明図である。
【図６】本実施形態に係る塗膜を拡大した状態を示す模式説明図である。
【図７】光触媒塗料に使用する成分を示した説明図である。
【図８】各光触媒塗料Ａ〜Ｅにより施工した壁面Ｐの説明図である。
【図９Ａ】吸着材を含有させた本実施形態に係る光触媒塗料の試験データを示す説明図である。
【図９Ｂ】吸着材を含有させた本実施形態に係る光触媒塗料の試験データを示す説明図である。
【図１０】繊維加工品の抗菌性試験の結果を示す説明図である。
【図１１】抗菌性試験の結果を示す説明図である。
【図１２】木質建材に対する試験の結果を示す説明図である。
【図１３】インモールド成形における塗膜の構造を示した説明図である。
【発明を実施するための形態】
【００４１】
本発明は、光触媒と、スルホン酸をグラフト重合させた四フッ化エチレン系樹脂と、カルシウムよりもイオン半径の大きい金属の水酸化物及び／又はカルシウムよりもイオン半径の大きい錯イオンと、を溶媒に分散又は溶解させて調製した光触媒塗料を提供するものである。
【００４２】
光触媒塗料は、任意の塗布対象物（以下、「被塗布物」という。）に塗布することで、被塗布物に塗膜面を形成し、撥水性でありながら光触媒効果を付与することが可能となる。
【００４３】
本実施形態に係る光触媒塗料の着目すべき効果としては、以下の点を挙げることができる。
（１）菌やカビなどの微生物の繁殖を効果的に抑制できる点。
（２）光触媒の作用領域を飛躍的に拡大できる点。
（３）空気中に浮遊する有害物質を効率的に分解できる点。
（４）付着した汚れを容易に除去できる点。
【００４４】
ここではまず、本実施形態に係る光触媒塗料の理解を容易とするために、上記（１）〜（４）の効果について、発明の概要を交えながら順に説明する。
【００４５】
（１）菌やカビなどの微生物の繁殖を効果的に抑制できる点。
本実施形態に係る光触媒塗料は、スルホン酸をグラフト重合させた四フッ化エチレン系樹脂をバインダーとした光触媒塗料である。このスルホン酸をグラフト重合させた四フッ化エチレン系樹脂は、一般に「ナフィオン（登録商標）」として知られている樹脂である。なお、以下において当該樹脂を単に「ナフィオン」ともいう。
【００４６】
ナフィオンは、光触媒が励起した場合であっても侵されにくく、塗膜が劣化してしまうのを効果的に防止することができる。
【００４７】
しかしながらナフィオンは、塗料の分野で親水性樹脂に分類される樹脂であり、通常、その塗膜面は親水性を示す。それゆえ、単にナフィオンをバインダーとし、光触媒を分散させて調製した光触媒塗料は、形成した塗膜が水分を引き寄せてしまうこととなり、菌やカビなどの繁殖を助長してしまう場合がある。これは、屋内に塗布して塗膜を形成した場合において特に顕著に現れる。
【００４８】
また、水分中には、微生物の成育に必要な栄養素が溶解している場合も多く、光触媒が励起しにくい屋内において、水分と、栄養と、空気とが相俟って、微生物の成育に好適な条件となっている場合があった。
【００４９】
そこで、本実施形態に係る光触媒塗料では、カルシウムのイオン半径以上のイオン半径を有する金属イオンを含む化合物及び/又はカルシウムのイオン半径以上のイオン半径を有する錯イオンを含ませるようにしている。
【００５０】
カルシウムのイオン半径以上のイオン半径を有する金属イオンを含む化合物や、カルシウムのイオン半径以上のイオン半径を有する錯イオンは、ナフィオンに親水性を付与する官能基、すなわち酸性のスルホ基（-SO3H）と中和反応して、ナフィオンの親水性を弱める働きを有している。なお、以下の説明において、カルシウムのイオン半径以上のイオン半径を有する金属イオンを含む化合物と、カルシウムのイオン半径以上のイオン半径を有する錯イオンとの両者を総称して「中和剤」という場合がある。
【００５１】
また、中和剤は、両者ともカルシウムのイオン半径以上のイオン半径を有することとしている。これは本発明者らの鋭意研究によって明らかになったことであり、後にその実験結果を説明するが、金属イオンを含む化合物を中和剤とした時はその金属のイオン半径がカルシウムのイオン半径以上であり、また、錯イオンを中和剤とした場合には、その錯イオンのイオン半径をカルシウムのイオン半径以上とすることにより、塗膜面の疎水性がより強く現れる。なお、以下の説明において、金属の水酸化物を中和剤とした時の金属のイオンや、錯イオンを総称して「中和剤イオン」ともいう。
【００５２】
この現象は、ナフィオンのスルホ基に結合した中和剤イオンの半径が、カルシウムのイオン半径を以上となると、ナフィオンに結合した中和剤イオン同士が互いに影響を及ぼして、蛇行していた直鎖状のナフィオン分子が直線状に伸び、分子構造内のフッ素が外側を向くことにより起こるものと考えられる。
【００５３】
これにより、ナフィオンの親水性は減殺又は失われ、塗膜は疎水性を示すこととなる。
【００５４】
したがって、本実施形態に係る光触媒塗料により形成された塗膜面は、微生物の繁殖に必要な水分を寄せ付けることなく、微生物の繁殖を効果的に抑制することができる。この効果は、特に、日光の当たりにくい屋内において有用である。
【００５５】
（２）光触媒の作用領域を飛躍的に拡大できる点。
一般に、塗料を被塗布物に塗布して形成した塗膜は、バインダーとしての樹脂分子が複雑に絡み合って網の目の様な構造を有している。
【００５６】
図１Ａに、従来の光触媒塗料で形成した塗膜１０の断面構造の模式図を示す。なお、図中において、塗膜１０内の網掛けの粗さは、前述の網の目の大きさを示しているが、理解を容易とするために、その大きさは必ずしも正確ではない。また、符号１３は、被塗布物を示している。
【００５７】
図１Ａからもわかるように、従来の光触媒塗料で形成した塗膜１０は、バインダーが非常に緻密に絡み合って形成されており、バインダーの網の目は密な状態となっている。
【００５８】
したがって、有機物（四角で示す）が塗膜１０の内部に侵入することはなく、光触媒１２による反応は、表面１１に表出した光触媒１２のみにより行われるため、光触媒の機能は低い。図中において、星形は、有機物の分解によって生じた生成物（以下、分解物ともいう。）を示している。なお、光触媒１２による劣化に耐性を有するシリケート系バインダーにより構成された塗膜も同様の構造である。
【００５９】
一方、図１Ｂに示すように、本実施形態に係る光触媒塗料にて形成した光触媒塗膜２０は、前述したように、バインダーとしてのナフィオンが直線状に伸びて粗い網の目構造を形成しているため、特にガス状の有機物は光触媒塗膜２０の内部に至るまで浸透可能である。
【００６０】
また、光触媒塗膜２０は、薄膜とすることにより光を透過させることができるため、光触媒塗膜２０の内部に埋没した光触媒も励起可能である。
【００６１】
それゆえ、表面２１上に表出した光触媒１２で光触媒反応を生起できるのは勿論のこと、光触媒塗膜２０内部の光触媒によっても光触媒反応を生起することができる。このように、本実施形態に係る光触媒塗料にて形成した塗膜は、光触媒の作用領域を飛躍的に拡大することができる。
【００６２】
（３）空気中に浮遊する有害物質を効率的に分解できる点。
前述したように、図１Ｂに示す本実施形態に係る光触媒塗料にて形成した光触媒塗膜２０は、図１Ａに示す従来の塗膜１０に比して、粗い網の目構造を有している。
【００６３】
従来の光触媒塗料で形成した塗膜１０は、図１Ａに示すように、例えばガス状有害物質などの有機物（四角で示す）は、塗膜１０の内部に侵入することができないため、表面１１に接近しても再び離れていってしまう。
【００６４】
したがって、光触媒１２による反応は、表面１１に表出した光触媒１２のみにより行われており、分解物（星形で示す）の生成は僅かである。
【００６５】
一方、本実施形態に係る光触媒塗料にて形成した光触媒塗膜２０は、表面２１近傍に存在する光触媒１２で光触媒反応を生起して有機物の分解を行えるのは勿論のこと、上述したように、バインダーとしてのナフィオンが直線状に伸びて粗い網の目構造を形成しているため、特にガス状の有機物は光触媒塗膜２０の内部に至るまで浸透する（図１Ｂ参照。）。
【００６６】
それゆえ、光触媒塗膜２０内部の光触媒によって、光触媒反応により有機物を分解することができ、その分解物もまた、再び光触媒塗膜２０外へ放出することができるため、効率よく有害物質を分解することができる。
【００６７】
特に近年では、室内のアセトアルデヒドによって誘発されるシックハウス症候群が懸念されているが、本実施形態に係る光触媒塗料にて形成した光触媒塗膜２０は、このようなガス状の有害物質に対して非常に有効である。換言すれば、本実施形態に係る光触媒塗料にて形成した光触媒塗膜２０は、屋外使用で有用であるのは勿論のこと、屋内使用においてさらに有用性を発揮する。
【００６８】
また、同様に、本実施形態に係る光触媒塗料にて形成した光触媒塗膜２０は、後に試験結果を示すが、抗菌成分を含む抗菌塗膜を下層とし、同光触媒塗膜２０を上層とする積層塗膜構造において、抗菌塗膜中に含まれる抗菌成分を、容易に透過させて、光触媒塗膜２０表面に表出させ、放散させることも可能である。
【００６９】
（４）付着した汚れを容易に除去できる点。
本実施形態に係る光触媒塗料にて形成した光触媒塗膜２０は、その表面２１が疎水性を示す。したがって、水分に馴染みやすい汚れを寄せ付けにくく、仮に付着した場合であっても、容易に除去することが可能である。
【００７０】
このことは、表面２１において、外観上の汚れが付着しにくく、また、除去が容易であるのは勿論のこと、微生物が繁殖する上で必要な養分の供給を絶ち、また、容易に除去できるという観点から、微生物の繁殖抑制とも密接な関係にある。すなわち、本実施形態に係る光触媒塗料にて形成した光触媒塗膜２０は、微生物の繁殖に必要な栄養供給を低減することによっても、微生物の繁殖を抑制する。
【００７１】
本実施形態に係る光触媒塗料は、上述のような効果を生起することのできる光触媒塗膜２０を形成することができる。
【００７２】
これは、本実施形態に係る光触媒塗料を、光触媒と、スルホン酸をグラフト重合させた四フッ化エチレン系樹脂と、カルシウムのイオン半径以上のイオン半径を有する金属イオンを含む化合物及び／又はカルシウムのイオン半径以上のイオン半径を有する錯イオンと、を溶媒に分散又は溶解させて調製したことに由来する。
【００７３】
ここで光触媒は、金属酸化物系の物質であって、紫外線や可視光線などの光で励起されて、水を分解或いは過酸化物の発生を生じる顔料成分であれば特に限定されるものではなく、例えば、チタニア、酸化鉄、酸化銅、酸化タングステン、チタン酸リチウム、チタン酸ストロンチウム等、半導体になるような金属を使用することができる。また、これらの金属酸化物にはその特性に応じて適宜側鎖等を修飾するようにしても良い。
【００７４】
また、前記光触媒は、可視光応答型の光触媒とすると良い。例えば、本発明の光触媒塗料を、屋内の防菌塗料や防カビ塗料として使用する場合、太陽光が無くとも、屋内照明などにより塗料中の光触媒を励起させることができる。
【００７５】
この可視光応答型の光触媒は、例えば硫黄ドープ型の酸化チタンや、Ｐｔで表面の一部を修飾した酸化チタンや、窒素ドープ型の酸化チタンを好適に用いることができるが、必ずしもこれらに限定されるものではなく、屋内の照明目的で使用される照明器具等から放射される可視光線により励起可能な光触媒であれば良い。
【００７６】
これらの光触媒は、調製後の光触媒塗料中において、0.1重量％〜50.0重量％、好ましくは、0.5重量％〜10.0重量％が含まれるようにする。このような配合割合とすることにより、十分な光触媒効果を享受することができる。
【００７７】
また、スルホン酸をグラフト重合させた四フッ化エチレン系樹脂は、調製後の光触媒塗料中において、0.5容量％〜90.0容量％、好ましくは、2.0容量％〜60.0容量％が含まれるようにする。
【００７８】
また、カルシウムのイオン半径以上のイオン半径を有する金属イオンを含む化合物は、この条件に合致する物であれば特に限定されるものではない。すなわち、金属イオンを含む化合物としては、水酸化物、無機のアニオンをカウンターイオンとする化合物、水素化物、窒化物、酸化物などを挙げることができる。なかでも好適には、前記化合物は水酸化物とすることができ、具体例を挙げれば、水酸化カルシウム、水酸化バリウムや、水酸化カリウム、またはこれらの混合物を用いることができる。カルシウムのイオン半径以上のイオン半径を有する金属イオンを含む化合物を水酸化物とすることにより、水和した際に弱アルカリ性を示す化合物等に比して、効率的に中和を行うことができるため、使用する中和剤の量を少なくすることができる。
【００７９】
このカルシウムのイオン半径以上のイオン半径を有する金属イオンを含む化合物は、調製した光触媒塗料中において、0.01重量％〜10.0重量％、好ましくは、0.1重量％〜2.0重量％とする。このような配合割合とすることにより、十分な撥水効果を享受することができる。
【００８０】
また、カルシウムのイオン半径以上のイオン半径を有する錯イオンは、例えば、テトラアンミン銅イオンや、ヘキサシアノ鉄イオンや、アルミン酸、またはこれらの混合物とすることができる。特に、前記錯イオンをテトラアンミン銅イオンとした場合には、形成した塗膜に抗菌、抗カビ、抗ウイルス効果を付与することが可能となる。このことについては、後に試験データを参照しながら説明する。
【００８１】
このカルシウムのイオン半径以上のイオン半径を有する錯イオンは、添加したスルホン酸をグラフト重合させた四フッ化エチレン系樹脂の容量に対して、0.01容量％〜10.0容量％、好ましくは、0.2容量％〜5.0容量％とする。このような配合割合とすることにより、十分な撥水効果を享受することができる。
【００８２】
併せて、前記光触媒は、銅を担持させた可視光応答型の光触媒としても良い。これにより、さらに銅による殺菌効果を向上させることができ、しかも、紫外線の少ない屋内照明の光であっても効率的に光触媒効果を生起することができる。
【００８３】
そして、光触媒塗料中には、上述の錯イオンに含まれる銅や光触媒に含まれる銅が６重量％以上の割合で含まれるのがより好ましい。銅の含量を６重量％以上とすることにより、銅による殺菌効果を飛躍的に向上させることができる。したがって、塗膜面に光が当たらない条件下（以下、「暗条件下」ともいう。）であっても、殺菌効果を生起することが可能となる。
【００８４】
溶媒は、アルコール系が好ましい。好適なアルコール系溶媒としては、例えば、イソプロピルアルコールや、ｎ−プロピルアルコールや、エチルアルコールや、メチルアルコールや、ブタノールを挙げることができる。
【００８５】
この溶媒の量は、調製した光触媒塗料中において、5.0容量％〜80.0容量％、好ましくは、20.0容量％〜60.0容量％とする。このような配合割合とすることにより、各溶質を十分に分散又は溶解させることができる。
【００８６】
また、この光触媒塗料には、電気的に中性な界面活性剤を添加するようにしても良い。本発明に係る光触媒塗料は、界面活性剤を添加することにより、より塗装性を向上させることができる。この電気的に中性な界面活性剤としては、例えば、ジエチルポリシロキサンや、ジメチルポリシロキサンや、ポリメチルシロキサンを好適に用いることができる。
【００８７】
この界面活性剤の量は、調製した光触媒塗料中において、0.002容量％〜5.0容量％、好ましくは、0.01容量％〜0.5容量％とする。このような配合割合とすることにより、より塗装性を顕著に向上させることができる。
【００８８】
また、この光触媒塗料には、疎水性樹脂をさらに添加するようにしても良い。この疎水性樹脂は、本発明に係る光触媒塗料全量の約2〜40重量％程度添加することにより、光触媒が励起した場合であっても塗料自身が侵されにくく、かつ、疎水傾向の強い塗装面を形成することができ、しかも、単位量当たりの価格を安価とすることができる。
【００８９】
また、この光触媒塗料には、多孔性を有する吸着材を添加するようにしても良い。多孔性を有する吸着材を添加することにより、塗装面に空気中に存在する有害物質等を引き寄せて光触媒効果による分解の効率を向上させることができる。
【００９０】
付言すれば、一般の光触媒塗料は、光触媒の有機物分解能に耐性を有するバインダーを使用していない場合、吸着材が光触媒の有機物分解能によって侵されてしまい、急速に吸着材の効果が失われてしまうという課題がある。
【００９１】
また、光触媒の有機物分解能に耐性を有するバインダーを使用した場合であっても、例えば、前述のシリケート系のバインダーのように網の目が細かすぎるバインダーにあっては、有害物質等を効率的に分解することはできないという問題もある。
【００９２】
本実施形態に係る光触媒塗料では、光触媒の有機物分解能に耐性を有し、しかも、比較的粗い網の目を形成することのできるスルホン酸をグラフト重合させた四フッ化エチレン系樹脂をバインダーとして使用することとしたため、光触媒が励起した場合であっても、塗膜中に吸着材を安定して存在させることができ、しかも、吸着材による有害物質の吸引効果を最大限に生かすことができる。すなわち、バインダーが、吸着材を光触媒の有機物分解能から守ることとなる。また、本実施形態に係る光触媒塗料は、疎水性を有しているため、疎水傾向を有する吸着材であっても塗料中に比較的容易に分散させることができる。
【００９３】
光触媒塗料に添加する吸着材としては、無機系吸着材、炭素系吸着材、有機系吸着材等を挙げることができる。
【００９４】
無機系吸着材としては、例えば、シリカゲル、活性アルミナ、ゼオライト、アルミノリン酸塩型モレキュラーシーブ、メソ多孔質シリカ等を好適に使用することができる。
【００９５】
シリカゲルは、親水性を有しているため、水分やアルコール等の極性を有する物質の吸着に提起している。また、活性アルミナの表面は、シリカゲルよりも極性が強く、酸性と塩基性との両方の性質を併せ持っている。また、シリカゲルに比して耐水性や耐熱性に優れ、様々な種類の物質を吸着することができるため、応用範囲を広範囲とすることができる。また、ゼオライトは、アンモニアや硫化水素など、分子径が小さく極性を有する物質の吸着に適している。
【００９６】
炭素系吸着材としては、例えば、活性炭やカーボンモレキュラーシーブを挙げることができる。活性炭は、疎水性の吸着材として知られており、炭化水素の吸着に効果を発揮することができる。例えば、メチルメルカプタンやＢ．Ｔ．Ｘ等の分子量の大きい物質や、有機溶剤等を吸着するのに適している。また、そのほか、ハロゲンガス、ハロゲン化水素、硝酸、鎖式炭化水素類、環式炭化水素類、ハロゲン化炭化水素類、アルコール類、エーテル類、ケトン類、エステル類、アニリン、二硫化炭素、亜硫酸ガス、青酸ガス、硫化水素、臭化メチル、塩化ビニル、ホスフィン、アンモニア等の吸着に有用である。
【００９７】
カーボンモレキュラーシーブは、疎水性であるため、炭化水素を吸着するのに適している。極性分子よりも非極性分子の吸着に適している。
【００９８】
有機系吸着材としては、例えば、植物系吸着材や、合成系吸着材やバイオマス吸着材を挙げることができる。植物系吸着材は、植物から抽出された成分を用いることができ、例えば、ポリフラパン誘導体、セドレン系化合物、タンニン酸、タンニン、フラボノイド、アビエチン酸等とすることができる。
【００９９】
また、吸着材は、無機系吸着材、炭素系吸着材、有機系吸着材をそれぞれ単独で使用しても良いが、これらを混合した混合吸着材とすることにより、より広範の物質を吸着可能な塗膜を形成することができる。
【０１００】
また、上述してきた材料により調製した光触媒塗料は、繊維加工品に塗膜を形成することで、光触媒が励起した際に繊維加工品が侵されてしまうことを防止しながらも、繊維加工品に光触媒の機能や抗菌効果を容易に付与することができる。ここで、繊維加工品は、例えば、衣類、寝具、タオル等の布製品や、紙、不織布等を挙げることができる。
【０１０１】
また、上述してきた材料により調製した光触媒塗料は、繊維加工品に塗布することで、光触媒が励起した際に繊維加工品が侵されてしまうことを防止しながらも、繊維加工品に光触媒の機能を容易に付与することができる。
【０１０２】
上述の吸着材と同様に、光触媒の有機物分解能に耐性のない一般の光触媒塗料では、光触媒が励起した場合、光触媒が有する有機物分解能によって、繊維加工品が侵されてしまうが、本実施形態に係る光触媒塗料では、スルホン酸をグラフト重合させた四フッ化エチレン系樹脂をバインダーとして使用することとしたため、繊維加工品に光触媒によるダメージを与えることなく、光触媒能を付与した繊維加工品を提供することが可能となる。すなわち、バインダーが、繊維加工品を光触媒の有機物分解能から守ることとなる。
【０１０３】
また、上述してきた材料により調製した光触媒塗料は、建築物を構成する建材に塗膜を形成することで、同建材に光触媒の機能や抗菌効果を容易に付与することができる。特に、建材が木を用いた物（以下、木質建材という。）の場合には、同木質建材に塗膜を形成することで、光触媒が励起した際に木質建材が侵されてしまうことを防止しながらも、木質建材に光触媒の機能や抗菌効果を容易に付与することができる。ここで、木質建材とは木を一部または全部に用いて形成した建材のことを言う。具体的には、例えば、柱や壁材、天井材、屋根材、造作材を挙げることができる。
【０１０４】
また、繊維加工品や建材等への光触媒塗料の塗布は、光触媒塗膜単層のみの形成を目的とするものであってもよいが、後述の積層塗膜構造の形成を目的とするものであっても良い。すなわち、繊維加工品や建材の表面には、本実施形態に係る光触媒塗料を用いた光触媒塗膜を上層とし、抗菌剤を含む抗菌塗料により形成した抗菌塗膜を下層とする積層塗膜構造を形成しても良い。
【０１０５】
［光触媒塗料及び光触媒塗膜の調製方法及び試験］
次に、本実施形態に係る光触媒塗料及び光触媒塗膜について、調製方法や他の比較サンプルとの試験結果を交えながらさらに具体的に説明する。
【０１０６】
まず、本実施形態に係る光触媒塗膜の性質を試験するために、以下の６種の光触媒塗料の調製を行った。
【０１０７】
〔1-1-1.本実施形態に係る光触媒塗料Ｘ１の調製〕
光触媒塗料Ｘ１（以下、「塗料Ｘ１」ともいう。）：２Ｌ容量のステンレス容器に、０．３ＬのナフィオンＤＥ２０２０（米国デュポン社製）を分注し、容器中に６０ｇの硫黄ドープ型光触媒酸化チタン（東邦チタニウム株式会社製品）と、２ｇの水酸化バリウムと、ジエチルポリシロキサン0.3ｇを添加し、更に溶剤としてイソプロパノールを０．２Ｌ、水０．２Ｌを加え、顔料分散用ガラスビーズと混合後攪拌機にて２０℃、１２０分間攪拌を行うことにより調製した。
【０１０８】
〔1-1-2.本実施形態に係る光触媒塗料Ｘ４の調製〕
光触媒塗料Ｘ４（以下、「塗料Ｘ４」ともいう。）：Ｘ１と同様の調製方法であるが、２ｇの水酸化バリウムの代わりに、２ｇの水酸化カリウムを添加して調製した。
【０１０９】
〔1-1-3.本実施形態に係る光触媒塗料Ｘ５の調製〕
光触媒塗料Ｘ５（以下、「塗料Ｘ５」ともいう。）：Ｘ１と同様の調製方法であるが、２ｇの水酸化バリウムの代わりに、２ｇの水酸化カルシウムを添加して調製した。
【０１１０】
〔1-1-4.比較用光触媒塗料Ｙ１の調製〕
比較用光触媒塗料Ｙ１（以下、「塗料Ｙ１」ともいう。）：２Ｌ容量のステンレス容器に、０．３ＬのナフィオンＤＥ２０２０（米国デュポン社製）を分注し、容器中に６０ｇの硫黄ドープ型光触媒酸化チタン（東邦チタニウム株式会社製品）と、２ｇの水酸化リチウムを添加し、更に溶剤としてイソプロパノールを０．２Ｌ、水０．２Ｌを加え、顔料分散用ガラスビーズと混合後攪拌機にて２０℃、１２０分間攪拌を行うことにより調製した。
【０１１１】
〔1-1-5.比較用光触媒塗料Ｙ２の調製〕
比較用光触媒塗料Ｙ２（以下、「塗料Ｙ２」ともいう。）：２Ｌ容量のステンレス容器に、０．３Ｌのシリケート系塗料（三菱化学社製ＭＳ−５７）を分注し、容器中に６０ｇの硫黄ドープ型光触媒酸化チタン（東邦チタニウム株式会社製品）を添加し、更に溶剤としてイソプロパノールを０．２Ｌ、水０．２Ｌを加え、顔料分散用ガラスビーズと混合後攪拌機にて２０℃、１２０分間攪拌を行うことにより調製した。
【０１１２】
〔1-1-6.比較用光触媒塗料Ｙ８の調製〕
比較用光触媒塗料Ｙ８（以下、「塗料Ｙ８」ともいう。）：Ｙ１と同様の調製方法であるが、２ｇの水酸化リチウムの代わりに、２ｇの水酸化鉄を添加して調製した。
【０１１３】
〔1-2.塗膜面の撥水効果試験〕
次に、調製した塗料Ｘ１，Ｘ４，Ｘ５，Ｙ１，Ｙ２，Ｙ８を用いて、塗膜面の光触媒効果試験を行った。試験は、明条件下にて塗膜上に水を噴霧し、水の挙動を観察することにより行った。また、塗膜は、被塗布物としてのカラー鋼板上にスプレーガンにより各塗料を噴霧して乾燥させることにより形成した。塗膜の膜厚は5.0μｍであった。試験結果を表１に示す。
【表１】
2011129138.tif 000003
【０１１４】
表１にも示すように、塗料Ｘ１の塗膜表面では水膜が収縮して、顕著な疎水傾向が確認された。このときの動接触角は４７°であった。
【０１１５】
また、塗料Ｘ４の塗膜表面も同様に、水膜が収縮して顕著な疎水傾向が確認された。このときの動接触角は塗料Ｘ１よりも大きい５０°であった。
【０１１６】
また、塗料Ｘ５の塗装表面では、やはり水膜が収縮して疎水傾向が見られたが、塗料Ｘ１よりはやや疎水傾向が弱いように思われた。このときの動接触角は４０°であった。
【０１１７】
一方、比較塗料である塗料Ｙ１は、中和剤を含有させているものの、カルシウムのイオン半径よりも小さいイオン半径を持つリチウムの水酸化物を中和剤として用いているため、塗膜表面では親水性表面に特徴的な水膜形成が観察された。また、このときの動接触角は２８°であった。
【０１１８】
また、比較塗料である塗料Ｙ８についても、カルシウムイオン半径よりも小さいイオン半径を持つ鉄の水酸化物を中和剤として用いているため、塗装表面では親水性表面に特徴的な水膜形成が観察された。このときの動接触角は３０°であった。
【０１１９】
また、塗料Ｙ２は、シリケート系塗料であるが、これもまた塗料Ｙ１と同様に親水傾向が観察された。しかも、動接触角は測定不能であったため、塗料Ｙ１の塗膜よりも強い親水傾向を有することが示唆された。
【０１２０】
これらの結果から、本実施形態に係る光触媒塗料は、カルシウムのイオン半径以上のイオン半径を有する金属イオンの含有により、疎水性を有する塗膜面が得られることが示された。
【０１２１】
〔1-3.塗装性の検証〕
次に、塗料Ｘ１を代表例として、界面活性剤の有無による塗装性の違いについて検証を行った。本試験では、さらに本実施形態に係る光触媒塗料塗料Ｘ６（以下、「塗料Ｘ６」ともいう。）の調製を行った。この塗料Ｘ６は、塗料Ｘ１とほぼ同様に調製を行うが、界面活性剤としてのジエチルポリシロキサンを添加しない点で相違する。
【０１２２】
評価は、塗料や塗装に関する十分な知識を有する５名により、塗料Ｘ１又は塗料Ｘ６を、金属板、木材板、樹脂板上にそれぞれ塗布することにより行った。その結果、評価者５名全員が、塗料Ｘ１は、塗料Ｘ６に比して、金属板、木材板、樹脂板のいずれにおいても良好な塗装性を有すると評価した。また、いずれの５名も、塗料Ｘ６は、塗料Ｘ１に比して塗装性はやや劣るものの、金属板、木材板、樹脂板上でそれぞれ実用に耐えうる十分な塗装性は有していると評価した。
【０１２３】
〔1-4.塗膜面の防カビ効果試験〕
次に、各塗料の防カビ効果試験を行った。本試験では、各塗料を直径３ｃｍの円形濾紙上に塗布して塗膜を形成した塗膜サンプルを、カビ培養用の寒天培地が収容されたシャーレ内に配置し、それぞれの塗膜サンプルに対して同量のカビを接種して、４週間後の塗膜サンプル上におけるカビの成育面積を比較した。なお、カビの培養は、紫外線ランプの照射下と、暗条件下との両方で行った。
【０１２４】
試験に使用した塗料は、前述の本実施形態に係る塗料Ｘ１、Ｘ４、Ｘ５の他に、新たに調製した比較塗料Ｙ３及び比較塗料Ｙ４を用いた（以下、それぞれ「塗料Ｙ３」「塗料Ｙ４」ともいう。）。塗料Ｙ３は、前述の塗料Ｙ１の光触媒を、紫外線励起型の光触媒に置き換えたものであり、また、塗料Ｙ４は、前述の塗料Ｙ２の光触媒を紫外線励起型の光触媒に置き換えたものである。
【０１２５】
また、本試験では、前述の塗料Ｘ１，Ｘ４，Ｘ５，Ｙ３，Ｙ４に加え、塗料を塗布しない濾紙を配置したブランクも併せて試験を行った。本試験結果を表２に示す。
【表２】
2011129138.tif 000004
【０１２６】
ブランクにおけるカビの生息範囲を１００％として各塗膜サンプルを比較したところ、紫外線照射の有無にかかわらず、塗料Ｘ１，Ｘ４，Ｘ５におけるカビの生息範囲が最も少なかった。
【０１２７】
また、紫外線照射下に比して、暗条件下はカビが生息し易い環境であるが、塗料Ｘ１，Ｘ４，Ｘ５の塗膜上では、カビの繁殖がほぼ完全に抑制された。これは、培地の養分を含む水分を寄せ付けなかったためであると考えられる。
【０１２８】
〔1-5.食品工場内でのフィールドテスト〕
次に、惣菜の製造を行う食品工場の壁面に、塗料Ｘ１，Ｘ４，Ｘ５，Ｙ３，Ｙ４を塗布して、それぞれの塗膜上でのカビの成育度合いを比較した。
【０１２９】
なお、試験を行った壁面の近くには、惣菜を炊き込むための直径１．５ｍ程の大鍋があり、煮汁が壁面に掛かるなどしてカビが繁殖しやすい状況にある。
【０１３０】
試験は塗膜形成後１１ヶ月間行った。以下の表７に、１１ヶ月後のカビの成育状況を示す。なお表中において「○」はカビの成育が見られなかったもの、「×」は僅かにカビの成育が見られたもの、「××」は塗膜面積のほぼ８割程度にカビの成育がみられたもの、「×××」は、塗膜面積のほぼ全域にカビの成育が見られたものを示している。
【表３】
2011129138.tif 000005
【０１３１】
表３にも示すように、実用的な環境下における試験にあっても、塗料Ｘ１，Ｘ４，Ｘ５にて形成した塗膜は、優れた防カビ性を発揮した。
【０１３２】
特に、屋外に比して紫外光や可視光の光量が少ない屋内であっても、化学的な防カビ成分を含むことなく、これほどまでにカビの成育を抑制することは、驚くべき点である。
【０１３３】
また、塗料Ｙ３や塗料Ｙ４により形成した塗膜は、ブランクに比べれば防カビ効果が生起されたものの、塗膜表面の８割程度にカビの繁殖が見られ、事実上、カビを防いでいるとは言い難い結果となった。
【０１３４】
〔2-1.銅の添加に関する試験〕
次に、本実施形態に係る光触媒塗料に銅を添加した場合の防菌、防カビ、抗ウイルス効果について検討を行った。
【０１３５】
従来、銅は、抗菌効果を有することが知られている。しかしながら、光触媒塗料に添加する場合において、銅をどのような方法で添加すれば良いのかについては、未だ検討の余地が残されていた。
【０１３６】
すなわち、光触媒塗料中に、単に銅の粉末を混入させただけでは、調製後の光触媒塗料の重量中において、せいぜい３重量％程度しか含有させることができず、十分な抗菌効果を得ることができなかった。
【０１３７】
そこで、本発明者らが鋭意研究を行い、以下の（ａ）〜（ｅ）の５つの方法により、銅を比較的高い濃度で含有させることが可能となるのを見出した。
【０１３８】
具体的には、（ａ）銅を光触媒の表面に担持させ、銅を担持した光触媒を用いる方法、（ｂ）銅を含有する中和剤を用いる方法、（ｃ）ナフィオンのスルホ基に銅を結合させる方法、（ｄ）後述する疎水性樹脂に銅を混入させる方法、（ｅ）（ａ）〜（ｄ）の方法をそれぞれ組み合わせる方法、が挙げられる。
【０１３９】
これらの添加法により、光触媒塗料中の銅の含有量を３重量％以上に高めることが可能となり、今までにない抗菌性を付与することが可能となった。そこで、以下に、銅を添加した光触媒塗料により形成した塗膜の抗菌効果を検証した試験について述べる。
【０１４０】
〔2-2.銅の含有量検討試験〕
まず、実用的な抗菌効果を発揮できる銅の含有量を検討するために、光触媒塗料中に含有させる銅の量を、それぞれ３重量％、５重量％、６重量％、７重量％に調整して、試験を行った。試験に供した塗料は、以下に示す本実施形態に係る光触媒塗料Ｘ２である。
【０１４１】
本実施形態に係る光触媒塗料Ｘ２（以下、「塗料Ｘ２」ともいう。）：２Ｌ容量のステンレス製容器に、０．３ＬのナフィオンＤＥ２０２０（米国デュポン社製）を分注し、容器中に２０ｇ〜６０ｇのＣｕ坦持硫黄ドープ型光触媒酸化チタン（東邦チタニウム株式会社製品）を添加して更に溶剤としてＮ−プロパノールを０．３Ｌ加え、そこに中和剤として［Cu(NH３)４］（ＯＨ）２を０．５〜２ｇ加えて、顔料分散用ガラスビーズと混合後攪拌機にて２０℃、１２０分間攪拌を行うことにより調製した。なお、以下において、銅を３重量％添加したものを「塗料Ｘ２−Cu３％」、５重量％添加したものを「塗料Ｘ２−Cu５％」、６重量％添加したものを「塗料Ｘ２−Cu６％」、７重量％添加したものを「塗料Ｘ２−Cu７％」という。
【０１４２】
次いで、これらの塗料Ｘ２群を、被塗布物にそれぞれ塗布して塗膜を形成し、この塗膜上に大腸菌の培養液(4.5×105cfu/ml)を滴下して１２時間常温下で静置し、暗条件下における抗菌活性の検討を行った。なお、各塗膜の膜厚は一定とした。
【０１４３】
その結果、塗料Ｘ２−Cu３％と、塗料Ｘ２−Cu５％は、塗料Ｘ２群を塗布しないブランクに比して若干の抗菌効果が認められたものの、実用的なレベルに達するものではなかった。具体的には、１mlあたり105オーダーの菌数が維持される程度の抗菌効果であった。
【０１４４】
ところが、塗料Ｘ２−Cu６％にて形成した塗膜は、105オーダーの菌数を、104オーダーに低下させていた。また、塗料Ｘ２−Cu７％に関しても同様に菌数を104オーダーに低下させていた。これらのことから、本実施形態に係る光触媒塗料は、銅の含有量を６％以上とすることにより、暗条件下においても殺菌効果を生起させることが可能であることが示唆された。なお、暗条件下において殺菌効果が生起されるということは、明条件下における殺菌効果も、光触媒が励起することによる殺菌効果と銅の殺菌効果との相乗効果によって、更に向上しているものと考えられた。
【０１４５】
〔2-3.膜厚の違いによる抗菌効果の検討〕
次に、前述の塗料Ｘ２−Cu６％を用いて、形成する膜厚の違いによる抗菌効果の検討を行った。
【０１４６】
塗膜は、被塗布物に塗料Ｘ２−Cu６％を塗布し、乾燥させることで形成した。なお、形成した塗膜の膜厚は、１μｍと５μｍの二種類とした。
【０１４７】
また、照明の条件は、明条件と暗条件とし、明条件は、蛍光灯（東芝製  メロウホワイトFL10_NX）にて200±50Luxと、900±50Luxとの２つの条件で試験を行った。
【０１４８】
また、試験時間は常温で８時間とし、塗膜上には、大腸菌の培養液を300μｌ滴下した。
【０１４９】
また、評価は下記の抗菌活性値計算式により抗菌活性値を算出し、これらの値を比較することにより行った。
・光照射抗菌活性値Ｒ＝[log(Ｂ／Ａ)−[log(Ｃ／Ａ)]＝[log(Ｂ／Ｃ)]
・暗条件抗菌活性値Ｒ＝[log(Ｂ’／Ａ)−[log(Ｃ’／Ａ)]＝[log(Ｂ’／Ｃ’)]
なお、式中において、Ａはブランクの接種直後の生菌数であり、Ｂは光照射ブランク培養後の生菌数であり、Ｃは光照射テストピースの培養後の生菌数であり、Ｂ’は暗条件ブランク培養後の生菌数であり、Ｃ’は暗条件テストピースの培養後の生菌数である。
【０１５０】
なお、上記式におけるＡ，Ｂ，Ｂ’の値は次の表４の通りであった。
【表４】
2011129138.tif 000006
【０１５１】
図２に、本試験の試験結果を示す。図２に示す結果から、膜厚を５μｍとした塗膜は、１μｍとした塗膜に比して、抗菌活性が高いことが示された。
【０１５２】
これは、塗料Ｘ２−Cu６％にて形成した塗膜が、大きな網の目構造を有し、この網の目の隙間を銅が比較的自由に移動することができ、膜厚が厚い程、多くの銅が菌に作用を及ぼすことができるためであると考えられる。
【０１５３】
〔2-4.膜厚の違いによる防カビ効果の検討〕
次に、前述の塗料Ｘ２−Cu６％を用いて、形成する膜厚の違いによる防カビ効果の検討を行った。
【０１５４】
試験条件は、２種の明条件（900Lux,200Lux)で行い、その他については前述の〔膜厚の違いによる防菌効果の検討〕と同様である。なお、抗菌活性値の算出式におけるＡ，Ｂの値は次の表５の通りであった。
【表５】
2011129138.tif 000007
【０１５５】
図３に、本試験の試験結果を示す。図３に示す結果から、塗料Ｘ２−Cu６％で形成した塗膜は、カビに対しても優れた防カビ活性を示すことが分かった。また、膜厚を５μｍとした塗膜は、１μｍとした塗膜に比して、防カビ活性が高いことが示された。特に、照度が200Luxしかない条件下においても、105オーダーのカビを104オーダーまで低下させることができた。
【０１５６】
これも、前述の〔膜厚の違いによる防菌効果の検討〕と同様に、塗料Ｘ２−Cu６％にて形成した塗膜が、大きな網の目構造を有し、この網の目の隙間を銅が比較的自由に移動することができ、膜厚が厚い程、多くの銅がカビに作用を及ぼすことができるためであると考えられる。
【０１５７】
〔2-5.焼酎工場内でのフィールドテスト〕
次に、前述の塗料Ｘ２−Cu６％を用いて、焼酎工場内の壁面に塗膜を形成し、防カビ性を確認する試験を行った。焼酎は、コウジカビを用いて製造を行うため、工場内の壁面にはカビが著しく繁殖する傾向がある。本試験においても、クロコウジカビが一面に繁殖した壁面を試験場所として選定した。
【０１５８】
試験は、塗膜を形成したプラスチック板を壁面に貼付し、９ヶ月後及び２４ヶ月後の塗膜上のカビの成育度合いを目視にて比較することで評価した。なお、塗膜形成に使用した塗料は、前述の塗料Ｘ２−Cu６％に加え、比較塗料として光触媒が添加されていない一般的なウレタン樹脂系の塗料（以下、「塗料Ｙ５」という。）と、塗料Ｙ５に防カビ成分（サンアイゾール(三愛石油株式会社製)）を含有させた防カビ塗料（以下、「塗料Ｙ６」という。）と、大同塗料株式会社製の市販の光触媒塗料（イートシック：以下、「塗料Ｙ７」という。）である。本試験結果を表６に示す。なお、表中において「○」は塗膜表面にカビの繁殖が認められなかった状態を示し、「×」はカビの繁殖が認められた状態を示している。
【表６】
2011129138.tif 000008
【０１５９】
表６からも分かるように、一般的なウレタン塗料である塗料Ｙ５は、試験開始後９ヶ月で既にカビの繁殖が認められ、２４ヶ月後には、さらに著しい繁殖が認められた。
【０１６０】
防カビ成分を含有する塗料Ｙ６は、試験開始後９ヶ月の時点では、塗膜表面にカビが認められず、防カビ成分による防カビ効果が確認された。しかしながら、２４ヶ月後では、塗膜表面に著しいカビの繁殖が認められた。
【０１６１】
光触媒を含有する塗料Ｙ７は、試験開始後９ヶ月の時点でカビの発生が認められた。しかも、この時点での塗膜表面のカビの繁殖度合いは、塗料Ｙ５の同時期におけるカビの繁殖度合いよりも激しいものであった。これは、光触媒が塗膜表面を親水化させて、水分をひきよせるため、カビの繁殖を助長してしまったものと考えられる。
【０１６２】
一方、塗料Ｘ２−Cu６％は、９ヶ月後、及び２４ヶ月後の両方において、カビの発生は認められなかった。このことから、本実施形態に係る光触媒塗料は、極めて効果的な防カビ作用を有することが示された。また、塗料Ｘ２−Cu６％の塗膜表面は、他の塗料の塗膜表面のカビが生えていない部位と比較しても、汚れの付着が殆ど認められなかった。これは、本実施形態に係る光触媒塗料の撥水効果により、汚れの付着が抑制されたためであると考えられる。
【０１６３】
〔2-6.ハム・ソーセージ工場内でのフィールドテスト〕
次に、前述の〔焼酎工場内でのフィールドテスト〕と同様に、塗料Ｘ２−Cu６％を用いて、ハム・ソーセージ工場内の壁面に塗膜を形成し、防カビ性を確認する試験を行った。試験に使用した塗料は、前述の塗料Ｘ２−Cu６％と、塗料Ｙ５であり、試験期間は５ヶ月とした。なお、試験方法は、〔焼酎工場内でのフィールドテスト〕と同様であるため、説明を省略する。本試験結果を表７に示す。
【表７】
2011129138.tif 000009
【０１６４】
表７に示すように、試験開始後５ヶ月の塗膜表面は、塗料Ｙ５のものではカビの発生が認められたが、塗料Ｘ２−Cu６％にて形成した塗膜の表面には、カビの発生は認められなかった。
【０１６５】
〔2-7.抗ウイルス作用検証試験〕
次に、本実施形態に係る光触媒塗料の抗ウイルス作用を検証するために試験を行った。試験に供した塗料は、前述の塗料Ｘ２−Cu６％であり、塗膜の膜厚は５μｍである。その試験結果を表８に示す。
【表８】
2011129138.tif 000010
【０１６６】
表８からも分かるように、塗料Ｘ２−Cu６％にて形成した塗膜表面は、抗ウイルス作用を有することが確認された。また、特に着目すべき点は、遮光下においても、照明下と同様の抗ウイルス効果を生起した点である。
【０１６７】
上述してきたように、本実施形態に係る光触媒塗料は、低照度下、暗条件下で極めて優れた抗菌・抗ウィルス、防カビ効果がを生起することが可能であることが示された。このような結果が得られる光触媒塗料は、本発明者らが今まで知り得た情報の中でも類を見ない。
【０１６８】
次に、疎水性樹脂を添加して調製した本実施形態に係る光触媒塗料（以下、疎水性樹脂添加光触媒塗料ともいう）について述べる。
【０１６９】
まず、理解を容易とするために、従来の光触媒塗料により形成した塗膜と、疎水性樹脂添加光触媒塗料により形成した塗膜との構造の違いについて図４〜６を参照しながら説明する。なお、図４〜６は、構造を模式的に示すものであり、膜厚や粒子径、後述の網の目構造などの大きさの比率は必ずしも正確ではない。また、粒子形状についても、説明を容易とするために円形状としている。
【０１７０】
図４は、塗膜形成対象である基材１に、従来の光触媒塗料を塗布して塗膜１００を形成した塗膜構造１０３を示す説明図である。従来の光触媒塗料は、塗料ベース中に光触媒粒子２を分散させただけの構成であるため、図４Ａの塗膜構造１０３の断面図に示すように、光触媒粒子２が略均一に塗膜１００中に存在している。
【０１７１】
また、図４Ｂに示すように、塗膜表面１０１にも光触媒粒子２が一部露出して存在しており、これらの光触媒粒子２に紫外線や可視光線などの励起光が照射されることにより、光触媒効果が生起することとなる。
【０１７２】
しかしながら、従来の光触媒塗料に使用される塗料ベースの多くは、光触媒粒子２が生起する光触媒効果に対して耐性が低い有機系の樹脂であり、塗膜１００の耐久性を著しく損なう原因となっていた。
【０１７３】
また、基材１が有機系の樹脂である場合には、塗膜１００のみならず基材１をも侵してしまう場合がある。そのため、基材１を守るために、図４Ｃに示すように、基材１と塗膜１００との間に光触媒効果で侵されにくい樹脂で保護層１０２を形成した塗膜構造１０４としていた。
【０１７４】
しかし、この方法では、塗膜１００の耐久性は改善されておらず、また、塗膜構造１０４を形成するためには、基材１上に一旦保護層１０２を形成し、さらに塗膜１００を形成するという２段階の処理が必要となり工程が煩雑であった。
【０１７５】
一方、本実施形態に係る光触媒塗料では、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製しており、この光触媒塗料に相溶性を有する疎水性樹脂を添加して疎水性樹脂添加光触媒塗料とすることとしている。
【０１７６】
そして、この疎水性樹脂添加光触媒塗料にて形成した塗膜構造１０は、図５に示すような特徴的な構造を形成する。
【０１７７】
すなわち、基材１上には、図中網掛けで示すナフィオンにより形成される領域（以下、ナフィオン領域２１１という。）中に、光触媒粒子２と、疎水性樹脂領域２１２とが分散された塗膜構造１０が形成される。なお、図５及び後述の図６において、疎水性樹脂領域２１２は、真円状または球状とし、整然と並んだ状態を示しているが、これは説明を容易とすべく模式的に示したものであり、実際はさらに複雑な形状や分散状態を有する。また、表面に露出している割合についても、必ずしも正確な記載ではない。
【０１７８】
疎水性樹脂領域２１２は、フッ素樹脂及び／またはアクリルシリコン樹脂などの疎水性樹脂により形成される疎水性の領域であり、水をはじく性質を有している。
【０１７９】
また、図５Ｂの表層部１３の平面図に示すように、塗膜構造１０の表層部１３は、一様にナフィオン領域２１１で薄く覆われており、疎水性樹脂領域２１２が一部露出している。
【０１８０】
また、ナフィオン領域２１１や疎水性樹脂領域２１２は、それぞれの樹脂により網の目構造を有しており、液状の水は透過することはないが、分子状（例えば、気体状）の水は透過できる。
【０１８１】
この構造について図６を参照しながら更に説明する。図６は、平面視における表層部１３の拡大模式図であり、膜の厚み方向へ奥行きを持たせて表現している。なお、図６中において、ナフィオン領域２１１を構成するナフィオン樹脂鎖１４を黒い太線で示し、光触媒粒子２は網掛けの小さい円で示し、疎水性樹脂領域２１２を大きめの円で示し、同疎水性樹脂領域２１２を構成する疎水性樹脂鎖１５を細い線で示している。
【０１８２】
図６にも示すように、疎水性樹脂領域２１２や光触媒粒子２はナフィオン領域２１１中に分散した状態となっており、表層はナフィオン樹脂鎖１４で覆われた状態となっている。
【０１８３】
また、ナフィオン樹脂鎖１４の網の目中には、疎水性樹脂領域２１２として疎水性樹脂鎖１５による網の目が所々に形成されており、水の侵入を阻むよう構成している。
【０１８４】
また、ナフィオン樹脂鎖１４は、光触媒粒子２が生起する光触媒効果で劣化しにくいため、塗膜構造１０自体の劣化が防止される。
【０１８５】
このようにして形成された塗膜は、静的接触角は疎水性を示すが、振動付与した場合の動的接触角は親水性を示すようになる。
【０１８６】
すなわち、光触媒粒子２が励起した場合であっても塗料（塗膜構造１０）自身が侵されにくく、かつ、疎水性樹脂領域２１２により、さらに疎水傾向の強い塗装表面下を形成して、カビや微生物の繁殖を抑制することができる。
【０１８７】
なお、ナフィオン領域２１１中に分散する複数の疎水性樹脂領域２１２同士の間隙１６は、分子状の水を通過させることができるため、塗膜のやや深い場所に存在する光触媒粒子２ｂ等に対しても、光触媒反応に必要な程度の水分を供給することは可能である。
【０１８８】
上述してきたことをまとめると、従来の塗膜構造１０３や塗膜構造１０４では、光触媒粒子２が励起した際に、その塗膜表面１０１が必ず強い親水性となっていたが、疎水性樹脂を添加して調製した本実施形態に係る光触媒塗料によれば、疎水傾向の強い塗装面を形成することができ、しかも、単位量当たりの価格が安価な光触媒塗料を提供することができる。また、本実施形態に係る光触媒塗料に添加する疎水性樹脂の配合割合を適宜変化させることにより、塗装面の親水度合い（疎水度合い）を適宜調整できる。
【０１８９】
付言すれば、従来の光触媒塗料で形成した塗膜面及び塗膜内部は、光触媒が励起すると光触媒の作用が大きく働いて親水性にしかならなかったため、水が過剰に引き寄せては困る状況、例えば、防カビ効果抗菌効果を生起させたい場合などでは不都合であった。
【０１９０】
一方、疎水性樹脂を添加して調製した本実施形態に係る光触媒塗料によって形成した塗膜面及び塗膜内部では、励起により親水性が進行するという現象が抑制されるので、防カビ抗菌など親水性が邪魔となる場面では、本来セルフクリーニング等では有用であった親水性がそれほど、或いは殆ど上昇しないという独特の現象が生じる。
【０１９１】
また、特徴的には、親水性樹脂をスルホン酸をグラフト重合させた四フッ化エチレン系樹脂のように光触媒により生じた過酸化物に対して耐性を有する樹脂とし、このような親水性樹脂中に光触媒を分散し、この光触媒を包持する親水性樹脂の微細な液滴が疎水性樹脂中に分散していると考えられ、光触媒の酸化反応に強く、しかも、疎水性表面を形成可能な光触媒塗料を実現している。すなわち、疎水性樹脂と光触媒とが直接接触していないという点が特徴の一つである。
【０１９２】
PTFEを基本骨格とするナフィオンは（電気）化学的安定性や柔軟性また乾燥時の高い撥水性等はPTFEそのものと全く同じと看做せるがスルホ基の影響で水への親和性が非常に高くまた、プロトン（水素イオン）がその固体内を自由に泳ぎまわることが可能なため良好なイオン伝導性も有している。
【０１９３】
また、PTFEそのものはどのような溶剤にも不溶であり従って単体での成膜は３００℃以上への加熱溶解しかありえないのに対しナフィオンは周知の通り水の他アルコール系溶剤にもよく溶解することを特長としている。
【０１９４】
分子量２０万の長大な高分子であるため水あるいは溶剤の揮発で膜を形成し硬化反応を伴わない。
【０１９５】
そして最も顕著な特長として水溶性樹脂でありながら硬化成膜後に水溶性を全く示さないことが挙げられる。
【０１９６】
一般に水溶性樹脂は硬化造膜後も水溶性が残るため再度水に溶けやすく、耐水性に乏しいがナフィオンは平均分子量が２０００００以上の非常に巨大な分子である。本来、非常に粘度が高い高分子であることが予期される分子量領域ではあるが、直鎖状の分子の鎖内で相互作用を生起させ、タンパク質のフォールディングの如く粒状に折り畳んで分散させているため、比較的低い粘度の溶液として安定しており、一度造膜すれば巨大な分子量のポリマー膜となるため他の樹脂ではありえないような性質が発現する。
【０１９７】
光触媒反応は水の光電気化学分解を基本としており発生する過酸化物に対して安定であることに加えて水溶性が全くなく、しかも水を層内に含ませることができるという性質が光触媒を膜の形状で担持する樹脂として最も好ましいが、上記のナフィオンの各特性がこれにまさに相当する。
【０１９８】
そして、このナフィオンは、光触媒が励起した場合であっても、生じた過酸化物等によって侵襲されにくい。
【０１９９】
そして、このような親水性樹脂に光触媒を分散させ、疎水性樹脂中で光触媒を包持させることにより、光触媒と疎水性樹脂との直接的な接触を可及的防止して、疎水性の塗膜を形成可能でありながら、光触媒に侵されにくい光触媒塗料とすることができるのである。
【０２００】
ところで、菌やカビは、水分の多い場所で良好に生育する傾向がある。近年光触媒作用により菌類やカビの生育を抑制しようとする試みがなされているが、今まで提案されている光触媒塗料の塗布面における抗菌防カビ作用は、励起した光触媒が塗装面に水分を強く引きつけてしまうため、むしろ、菌類やカビの生育を助長してしまう場合があった。
【０２０１】
そこで、疎水性樹脂を添加して調製した本実施形態に係る光触媒塗料は、疎水性樹脂の添加割合を変化させ塗装面の親水度合いを調整して、塗装面に吸着する水分をコントロールすることにより、防菌や防カビ効果をより効率的に行うことも可能である。
【０２０２】
また、光触媒は、防臭効果や揮発性有害物質等の分解が可能であると考えられているが、一般に、臭気物質や揮発性の物質は、疎水度が高い物質が多い。
【０２０３】
それゆえ、疎水性樹脂を添加して調製した本実施形態に係る光触媒塗料で形成した塗膜表面では、これらの物質をさらに効率よく誘引することができるため、消臭や分解の機能を効果的に生起させて、防臭したり揮発性有害物質等を低減させることができる。
【０２０４】
また、前記疎水性樹脂は、フッ素樹脂、アクリルシリコン樹脂、塩化ビニル樹脂を主成分として好適に用いることができる。アクリルシリコン樹脂は、例えば、図７に示す基本構造を有する物質である。
【０２０５】
このフッ素樹脂やアクリルシリコン樹脂は、前述のナフィオンと異なり、疎水性を有する樹脂であり、塗装面における光触媒の超親水性を見かけ上弱める働きを有するものである。
【０２０６】
しかも、フッ素樹脂やアクリルシリコン樹脂は、光触媒が励起した際に発生させる過酸化物に対し比較的耐性を有していないが、光触媒自体はそれに耐性を有する親水性樹脂にまず被覆されているためにこれらの疎水性樹脂は過酸化物の直接的な分解を受けにくい。また、これらの疎水性樹脂はＵＶ光に対する卓越した耐性を有するためこれらの組み合わせにより光触媒が発生させる過酸化物に対すると同時にＵＶ光にも耐性の高い塗膜を形成可能な光触媒塗料とすることができる。
【０２０７】
また、疎水性樹脂は、耐アルコール性の高いフッ素樹脂やアクリルシリコン樹脂とすることにより、光触媒塗料の耐アルコール性を高めることができる。すなわち、ナフィオン樹脂は耐アルコール性が比較的低い樹脂であるが、フッ素樹脂やアクリルシリコン樹脂などの疎水性樹脂を添加することにより、形成した塗膜の耐アルコール性を高めることが可能となる。
【０２０８】
また、疎水性樹脂は、前記フッ素樹脂、アクリルシリコン樹脂、塩化ビニル樹脂より選ばれる２種以上を組み合わせてなるエマルジョンを主成分とするよう調製しても良い。これらの疎水性樹脂は、乾燥塗膜が（動的あるいは静的のいずれかの）水との接触角で９５°以上を示すような高い撥水性有する撥水性樹脂あるいはその混合物であるのが望ましい。
【０２０９】
また、上述してきた本実施形態に係る光触媒塗料を被塗布物に塗布し、乾燥して塗膜を形成した後に、塗膜表面にシランカップリング剤を反応させて、さらに疎水化を高めた光触媒塗膜の表面構造としても良い。
【０２１０】
ここでシランカップリング剤は特に限定されるものではないが、例えば、オクチルトリクロロシラン(Trichloro-n-octylsilane)や、トリデカフルオロテトラヒドロオクチルトリクロロシラン(Tridecafluoro-1,1,2,2-tetrahydrooctyl trichlorosilane)や、フェネチルトリクロロシラン(Phenethyl trichlorosilane)を用いることができる。
【０２１１】
そして、具体的には、所定の溶媒（例えば、エタノール、トルエン、イソプロパノール）等に、前記シランカップリング剤を添加して撹拌してシランカップリング反応液を調製し、本実施形態に係る光触媒塗料により形成した塗膜の表面に前記シランカップリング反応液を接触させて反応を行わせると良い。
【０２１２】
シランカップリング反応液の塗膜表面への接触は、特に限定されるものではなく、刷毛や筆、ローラー等により塗布したり、噴霧器によりシランカップリング反応液をエアゾル状として噴霧するようにしても良い。
【０２１３】
これにより、塗膜表面を構成する樹脂や光触媒とシランカップリング反応を行わせて、塗膜表面をさらに疎水化することができるのである。
【０２１４】
なお、このシランカップリング反応液を塗膜の表面へ反応させる際には、反応面に光触媒が励起可能な光が当たっている状態で行うのが良い。
【０２１５】
光は紫外光であっても良く、また、光触媒が可視光にて励起可能なものであれば、可視光であっても良い。
【０２１６】
このように光を当てた状態とすることにより、光触媒が励起して同光触媒の表面に多数のＯＨ基が出現することとなるため、光触媒とシランカップリング剤との反応効率を向上させることができる。
【０２１７】
また、別の観点から、光の照射量を変更することにより、シランカップリング剤と光触媒とのシランカップリング反応速度を制御しながら、疎水度を調整することもできる。
【０２１８】
〔3-1.疎水性樹脂添加光触媒塗料の調製〕
以下、疎水性樹脂を添加した本実施形態に係る光触媒塗料の調製について詳説する。以下では、Ａ〜Ｄの４種類の本実施形態に係る光触媒塗料と、従来の光触媒塗料Ｅとを調製し、壁面に塗膜を形成させた上で防カビ試験に供することとした。そこでまず、光触媒塗料Ａ〜Ｅの調製手順について説明する。
【０２１９】
〔3-2.疎水性樹脂添加光触媒塗料Ａの調製〕
２Ｌ容量のステンレス製容器に、０．２ＬのナフィオンＤＥ２０２０（米国デュポン社製）を分注し、容器中に平均一次粒子粒度６ｎｍの光触媒酸化チタンＳＴ−０１（石原産業株式会社製品）を３０ｇと、２ｇの水酸化バリウムと、ジエチルポリシロキサン0.3ｇを添加し、更にイソプロパノール０．２Ｌ、水０．２Ｌを加え、顔料分散用ガラスビーズと混合後攪拌機にて２０℃、１２０分間撹拌を行なった。
【０２２０】
次いで、この混合液中に疎水性樹脂としてフッ素樹脂ルミフロンＦＥ４４００を（旭硝子株式会社製品）０．１Ｌ添加し、２０℃にて３分間さらに撹拌を行うことで疎水性樹脂添加光触媒塗料Ａを調製した。
【０２２１】
〔3-3.疎水性樹脂添加光触媒塗料Ｂの調製〕
２Ｌ容量のステンレス製容器に、０．０８５Ｌの加水分解性シロキサン系樹脂ＭＳ５６（三菱化学株式会社製品）を分注し、容器中に３０ｇの硫黄ドープ型光触媒酸化チタンＰＰ２Ｙ（東邦チタニウム株式会社製品）と、２ｇの水酸化バリウムと、ジエチルポリシロキサン0.3ｇを添加し、更に溶剤としてＮ−プロパノールを０．３Ｌ加え、顔料分散用ガラスビーズと混合後攪拌機にて２０℃、１２０分間撹拌を行なった。
【０２２２】
次いで、この混合液中に疎水性樹脂として疎水性シリコーン樹脂ポリゾールＡＰ−３９００（昭和高分子株式会社製品）を０．１Ｌ添加し、２０℃にて３分間さらに撹拌を行うことで疎水性樹脂添加光触媒塗料Ｂを調製した。
【０２２３】
〔3-4.疎水性樹脂添加光触媒塗料Ｃの調製〕
２Ｌ容量のステンレス製容器に、０．１ＬのナフィオンＤＥ２０２０（米国デュポン社製品）と、０．０４Ｌの加水分解性シロキサン系樹脂メチルシリケートＡ５３（コルコート株式会社製品）とを分注し、容器中に４０ｇの硫黄ドープ型光触媒酸化チタンＰＰ２Ｙと、２ｇの水酸化バリウムと、ジエチルポリシロキサン0.3ｇを添加し、更にイソプロパノール０．２Ｌ、水０．２Ｌを加え、顔料分散用ガラスビーズと混合後攪拌機にて２０℃、１２０分間撹拌を行なった。
【０２２４】
次いで、この混合液中に疎水性樹脂として、０．０５Ｌのフッ素樹脂ルミフロンＦＥ４３００（旭硝子株式会社製品）と、０．０５Ｌの疎水性アクリルシリコン樹脂ポリゾールＡＰ−３９００（昭和高分子株式会社製品）とを添加し、２０℃にて３分間さらに撹拌を行うことで疎水性樹脂添加光触媒塗料Ｃを調製した。
【０２２５】
〔3-5.疎水性樹脂添加光触媒塗料Ｄの調製〕
２Ｌ容量のステンレス製容器に、０．２ＬのナフィオンＤＥ２０２０（米国デュポン社製）を分注し、容器中に平均一次粒子粒度６ｎｍの光触媒酸化チタンＳＴ−０１（石原産業株式会社製品）を３０ｇと、２ｇの水酸化バリウムと、ジエチルポリシロキサン0.3ｇを添加し、更にイソプロパノール０．２Ｌ、水０．２Ｌを加え、顔料分散用ガラスビーズと混合後攪拌機にて２０℃、１２０分間撹拌を行なった。
【０２２６】
次いで、この混合液中に、疎水性樹脂として水分散ポリエステル樹脂バイロナールＭＤ−１１００（東洋紡績株式会社製品）を０．１２５Ｌ添加し、２０℃にて３分間さらに撹拌を行うことで疎水性樹脂添加光触媒塗料Ｄを調製した。
【０２２７】
〔3-6.光触媒塗料Ｅの調製〕
２Ｌ容量のステンレス製容器に、親水性樹脂として０．２Ｌの高分子アクリル酸樹脂ジュリマーＡＣ−１０Ｈ（日本純薬株式会社製品）を分注し、容器中に４０ｇの硫黄ドープ型光触媒酸化チタンＰＰ２Ｙ（東邦チタニウム株式会社製品）を添加して、更にイソプロパノール０．２Ｌ、水０．２Ｌを加え、顔料分散用ガラスビーズと混合後攪拌機にて２０℃、１２０分間撹拌を行なった。
【０２２８】
次いで、この混合液中に疎水性樹脂として水分散ポリエステル樹脂バイロナールＭＤ−１１００（東洋紡績株式会社製品）を０．１２５Ｌ添加し、光触媒塗料Ｅを調製した。
【０２２９】
上述してきた手順にて、光触媒塗料Ａ〜Ｅを調製した。表９に各光触媒塗料の組成をまとめて示す。
【表９】
2011129138.tif 000011
【０２３０】
〔3-7.光触媒塗料Ａ〜Ｅを用いた防カビ試験〕
次に、調製した光触媒塗料Ａ〜Ｅを用いて行った防カビ試験について、図８を用いて説明する。図８は、本試験において、各光触媒塗料Ａ〜Ｅにより施工した壁面Ｐの説明図である。
【０２３１】
試験は、食品加工工場の水回り近傍の壁面Ｐにおいて実施した。この壁面Ｐは、当工場にてカビの発生に悩まされている箇所である。また、この壁面Ｐは、左右方向においてほぼ一様にカビの発生が見られるのを確認している。
【０２３２】
各光触媒塗料は、前述の壁面に２０ｃｍ×３０ｃｍの区画を６カ所作り、そのうちの５つの区画にそれぞれＡ〜Ｅの塗料を約１２ｍＬ使用して塗布し、１４日間約２５℃で自然乾燥させて塗膜を形成させた。
【０２３３】
また、光触媒塗料Ａ〜Ｅにより塗膜を形成した各区画の右半分は、シラン処理を施した。このシラン処理は、乾燥させた前記Ａ〜Ｅの塗料の塗膜表面に、シランカップリング反応液を、工場の照明を点灯した状態で、刷毛で塗布することにより行った。
【０２３４】
シランカップリング反応液は、500mlのビーカーに、294mlのエタノールを分注し、このエタノール中に６mlのオクチルトリクロロシラン(Trichloro-n-octylsilane)を添加し、スターラーにて10分間撹拌して十分に溶解させることで調製を行った。
【０２３５】
図１のＰ−１〜Ｐ−１２の下部に記載している角度は、水との接触角（動的接触角）を示しており、疎水度（親水度）の指標である。すなわち、Ｐ−１における水との接触角は２０度、Ｐ−２における水との接触角は７０度、Ｐ−３における水との接触角は１５度、Ｐ−４における水との接触角は６０度、Ｐ−５における水との接触角は１５度、Ｐ−６における水との接触角は６５度、Ｐ−７における水との接触角は２５度、Ｐ−８における水との接触角は８０度、Ｐ−９における水との接触角は３０度、Ｐ−１０における水との接触角は７０度、Ｐ−１１における水との接触角は６０度、Ｐ−１２における水との接触角は９０度であった。
【０２３６】
施工後、工場を操業させた状態で８ヵ月に亘り放置し、カビの発生度合いについて検討を行った。その結果を表１０に示す。
【表１０】
2011129138.tif 000012
【０２３７】
表１０を見ても分かるように、コントロールでは、試験開始後１週間経過した時点で既に僅かなカビの発生が認められ、その後３ヵ月経過する時点まで顕著なカビの増殖が認められた。
【０２３８】
次に、光触媒塗料Ａ〜Ｄに目を転じると、試験開始後４週目（約１ヵ月）に亘って、カビの発生が効果的に抑制されているのが示された。
【０２３９】
特に光触媒塗料Ａ〜Ｃについては、２ヵ月後においても、カビの発生が見られなかった。しかも、シラン処理を施したＰ−２，Ｐ−４，Ｐ−６の塗装面については、３ヵ月経過した後であっても、カビの発生を認めることはできなかった。
【０２４０】
また、光触媒塗料Ａ〜Ｃのシラン処理を施していないＰ−１，Ｐ−３，Ｐ−５の塗装面では、３ヵ月後において、カビか汚れかは判別不能の僅かな付着物が確認されたが、ほぼ良好な防カビ効果を生起しているのが確認された。
【０２４１】
光触媒塗料Ｄについては、シラン処理を施していない塗装面Ｐ−７において、２ヵ月後に僅かな付着物を認め、３ヵ月後には僅かなカビの発生が認められたが、コントロールに比して効果的にカビを抑制していることが示された。
【０２４２】
また、シラン処理を施した塗装面Ｐ−８では、２ヵ月後であってもカビの発生は認められず、３ヵ月後に僅かな付着物が確認されたものの、カビを効果的に抑制することが示された。
【０２４３】
一方、光触媒塗料Ｅは、１週間経過した時点ではカビの発生が認められなかったものの、シラン処理を施していない塗装面Ｐ−９では２週目に、シラン処理を施した塗装面Ｐ−１０では４週目にカビの発生が認められた。
【０２４４】
特に、塗装面Ｐ−９及びＰ−１０に共通して確認された事項として、塗装面の劣化が認められた。これは、工場内の照明によって励起した光触媒が、光触媒塗料Ｅの樹脂成分を侵したことにより生じたものと考えられる。
【０２４５】
これらの結果から、本実施形態に係る光触媒塗料Ａ〜Ｄは、光触媒が励起した場合であっても塗料自身が侵されにくく、しかも、塗装面の親水度合いを適宜調整してカビの増殖を効果的に抑制することのできる光触媒塗料であることが示された。
【０２４６】
上述してきたように、光触媒粒子を分散した親水性樹脂と、同親水性樹脂に相溶性を有する疎水性樹脂とを含有する光触媒塗料であって、前記親水性樹脂は、スルホン酸をグラフト重合させた四フッ化エチレン系樹脂とすることにより、光触媒が励起した場合であっても塗料自身が侵されにくく、かつ、疎水傾向の強い塗装面を形成することができ、しかも、塗装面の親水度合いを適宜調整してカビの増殖を効果的に抑制することができる。
【０２４７】
なお、ここでは各光触媒塗料を用いて防カビの性能試験を行ったが、他の生物の繁殖についても抑制することができるのは勿論である。
【０２４８】
これらの光触媒塗料によれば、例えば、菌類や藻類、藻、アメーバなど、水中や湿気を好む生物に対して特に繁殖の抑制効果を生起することができる。
【０２４９】
また、光触媒塗料を塗布する場所や対象の素材は特に限定されるものではない。
【０２５０】
例えば、タイルなどを並べた際に形成される目地部分に、コーキング剤を充填して固化させ、次いで、このコーキング剤の上から光触媒塗料を塗布するようにしても良い。
【０２５１】
このような目地構造とすることにより、目地部分に顕著な防カビ効果を生起させることができ、しかも、コーキング剤を侵すことがないため、目地部分の耐久性を保つことができる。
【０２５２】
〔4-1.本実施形態に係る光触媒塗料への吸着材の添加〕
次に、吸着材を添加した本実施形態に係る光触媒塗料のアセトアルデヒド分解効果について検討を行った。
【０２５３】
〔4-2.光触媒塗料の調製〕
本実施例では、吸着材として活性炭を用いた本実施形態に係る光触媒塗料Ｘ３（以下、「塗料Ｘ３」ともいう。）の調製を行った。この塗料Ｘ３は、前述の塗料Ｘ２−Cu６％とほぼ同様の配合であるが、塗料中に５重量％の活性炭を含有させている点で異なっている。
【０２５４】
〔4-3.アセトアルデヒド分解試験〕
予めウレタン塗膜を形成したプラスチックプレート上に、塗料Ｘ３を塗布して塗膜を形成し、密閉容器内のアセトアルデヒド雰囲気下に前記プラスチックプレートを収容して、雰囲気中のアセトアルデヒド濃度と、二酸化炭素濃度の経時変化の確認を行った。また、活性炭を含有しない塗料塗料Ｘ２−Cu６％で形成した塗膜を、コントロールとして使用した。その結果を図９Ａ及び図９Ｂに示す。
【０２５５】
図９Ａに示すように、活性炭を含有しない塗料Ｘ２−Cu６％の塗膜に比して、塗料Ｘ３の塗膜は、アセトアルデヒドを効率的に分解することが示された。また、アセトアルデヒドの分解物として生成する二酸化炭素についてであるが、図９Ｂに示すように、活性炭を含有しない塗料Ｘ２−Cu６％の塗膜に比して、塗料Ｘ３の塗膜の方が、二酸化炭素の発生量が多いことが認められた。
【０２５６】
本試験結果から、本実施形態に係る吸着材を含有させた光触媒塗料は、より吸着能が向上していることが示された。
【０２５７】
〔5-1.本実施形態に係る光触媒塗料の繊維加工品への塗布〕
従来より、繊維加工品に光触媒機能を付与したいという要望は非常に多いものの、これまでの技術では、光触媒によって繊維加工品が侵されてしまうなど課題も多く、また、コスト的にも高いのが問題となっている。
【０２５８】
一方、以下に説明するように、本実施形態に係る光触媒塗料を用いれば、高性能かつ安価に、光触媒能を付与した繊維加工品を提供することが可能となる。
【０２５９】
特に、本実施形態に係る光触媒塗料では、光触媒はナフィオンに取り囲まれた形になるため、繊維加工品を構成する繊維と、光触媒との間にはナフイオンが介在する。従って、繊維と光触媒とが直接接触して繊維部が分解されてしまうことを回避できることとなる。
【０２６０】
特に、本実施形態に係る光触媒塗料中のバインダーは、分子量２０万ほどのナフイオン高分子であり、繊維加工品上に塗布すると、ナフイオンが繊維に絡まった状態となり、塗膜が繊維加工品から剥がれ落ちてしまうことを防止できる。すなわち、洗濯等を行った場合でも、塗膜の剥離を可及的防止することができ、光触媒能を維持することができる。
【０２６１】
本実施形態に係る光触媒塗料を用いて、繊維加工品に光触媒能を付与する方法としては、繊維加工品に光触媒塗料を含浸させる方法と、繊維加工品の表面に光触媒塗料をコーティングしたり付着・吸着させる方法との２つの方法が挙げられる。
【０２６２】
例えば、紙製品に光触媒塗料を含浸させる方法としては、例えば、抄紙工程中に光触媒塗料を添加して、紙中にすき込む方法が挙げられる。
【０２６３】
また、布製品に光触媒塗料を含浸させる方法としては、例えば、光触媒塗料を予め塗布した糸を用いて編織する方法が挙げられる。
【０２６４】
また、紙製品に光触媒塗料をコーティングしたり付着・吸着させる方法としては、例えば、抄紙工程後にスプレイ法、塗工法、押し出し塗工、ラミネート樹脂への練込み、サイズプレス(サイズプレス付抄紙機)(オンマシン)、ペースト法、ラミネート法、印刷等により実現することができる。
【０２６５】
また、布瀬遺品に光触媒塗料をコーティングしたり付着・吸着させる方法としては、例えば、繊維製造後加工(布帛)でスプレイ法により行うことができる。
【０２６６】
〔5-2.光触媒塗料を塗布した繊維加工品の抗菌効果の検証〕
次に、本実施形態に係る光触媒塗料を塗布した繊維加工品の抗菌効果の検証試験を行った。
【０２６７】
具体的には、ステンレス板に吸水性を有する紙製品と織布製品とをそれぞれ取付け、これらの表面にスプレイ法により、前述の塗料Ｘ２を塗布した。紙製品と織布製品に形成された塗膜の厚さは５μｍである。
【０２６８】
また、比較試料として、ステンレス板上にウレタン塗膜を予め形成し、このウレタン塗膜上に塗料Ｘ２−Cu６％を塗布し、塗料Ｘ２−Cu６％により形成された塗膜の厚みを１μｍとしたサンプルと、同様に塗膜の厚みを５μｍとしたサンプルとについても作成した。
【０２６９】
また、照明の条件は、明条件と暗条件とし、明条件は、蛍光灯（東芝製  メロウホワイトFL10_NX）にて200±50Luxと、900±50Luxとの２つの条件で試験を行った。
【０２７０】
また、試験時間は常温で８時間とし、塗膜上には、大腸菌の培養液を300μｌ滴下した。
【０２７１】
また、評価は下記の抗菌活性値計算式により抗菌活性値を算出し、これらの値を比較することにより行った。
・光照射抗菌活性値Ｒ＝[log(Ｂ／Ａ)−[log(Ｃ／Ａ)]＝[log(Ｂ／Ｃ)]
・暗条件抗菌活性値Ｒ＝[log(Ｂ’／Ａ)−[log(Ｃ’／Ａ)]＝[log(Ｂ’／Ｃ’)]
なお、式中において、Ａはブランクの接種直後の生菌数であり、Ｂは光照射ブランク培養後の生菌数であり、Ｃは光照射テストピースの培養後の生菌数であり、Ｂ’は暗条件ブランク培養後の生菌数であり、Ｃ’は暗条件テストピースの培養後の生菌数である。
【０２７２】
なお、上記式におけるＡ，Ｂ，Ｂ’の値は次の表１１の通りであった。
【表１１】
2011129138.tif 000013
【０２７３】
図１０に、本試験の試験結果を示す。図１０に示す結果から、紙製品に塗料Ｘ２−Cu６％を用いて膜厚５μｍの塗膜を形成したサンプルは、ウレタン塗膜上に塗料Ｘ２−Cu６％を塗布して塗膜を形成したサンプル同様、高い抗菌活性を有することが示された。
【０２７４】
また、布製品に塗料Ｘ２を用いて膜厚５μｍの塗膜を形成したサンプルについても、ウレタン塗膜上に塗料Ｘ２−Cu６％を塗布して塗膜を形成したサンプルよりはやや劣るものの、高い抗菌活性を有することが示された。
【０２７５】
このように、本実施形態に係る光触媒塗料は、繊維加工品に塗布や含浸を行うことにより、極めて効果的な抗菌性を付与できることが示された。
【０２７６】
〔6-1.本実施形態に係る光触媒塗料の建材への塗布〕
従来、建材用の塗料の塗料商品は数多く発売されている、例えば、木質建材に使用する塗料としては、それぞれ通気性、膨潤追随性、撥水性を有するものが知られているが、塗着した塗膜に十分な耐久性を有する光触媒塗料は未だ開発されていない。
【０２７７】
そこで、建材に本実施形態に係る光触媒塗料で塗装することにより、光触媒能を有し、通気性、膨潤追随性、撥水性を有するのは勿論のこと、高耐久性を有する建材の開発に成功したため、その試験結果を以下に説明する。なお、以下に示す試験は、木材にて形成した建材（木質建材）を朽ちやすい建材の代表例として用いているが、金属やプラスチックなどの建材への適用を妨げるものではない。
【０２７８】
〔6-2.紫外線等による風化劣化試験結果〕
市販の木材塗料を木材に塗布した上に、本実施形態に係る光触媒塗料をコートしてその耐久性がどの程度向上するかをSWOM試験で評価した。
【０２７９】
使用した市販の木材塗料は、下記表１２に示す３種類である。
【表１２】
2011129138.tif 000014
【０２８０】
また、塗装方法は、それぞれ次の通り行った。光触媒塗料は、それぞれのサンプルに塗料を５０ｍＬ／ｍ２塗布して、１４日間約２５℃で自然乾燥させて約５μｍの膜厚を形成させた。HM65塗料は、１回塗りでＨＭ６５を１００ｍL/ｍ２塗布し乾燥させた。ガードラックアクアは、１回塗りでガードラックアクアを１００ｍL/ｍ２塗布し乾燥させた。ガードラックＬＸは、１回塗りでガードラックＬＸを１００ｍL/ｍ２塗布し乾燥させた。
【０２８１】
また、本試験では、本実施形態に係る光触媒塗料として前述の塗料Ｘ２−Cu６％を用い、また、比較用の光触媒塗料として前述の塗料Ｙ１を用いて試験を行った。その試験結果を表１３に示す。
【表１３】
2011129138.tif 000015
【０２８２】
表１３にも示すように、本実施形態に係る光触媒塗料を木質建材表面に塗布することにより、木質建材の耐久性を格段に向上させることができた。
【０２８３】
〔6-3.光触媒塗料を塗布した木質建材の防カビ効果の検証〕
次に、本実施形態に係る光触媒塗料を塗布した木質建材の防カビ効果の検証試験を行った。
【０２８４】
具体的には、木質建材の表面にスプレイ法により、前述の塗料Ｘ２−Cu６％を塗布した。塗膜の厚さは１μｍと５μｍの２種である。
【０２８５】
また、照明の条件は、明条件と暗条件とし、明条件は、蛍光灯（東芝製  メロウホワイトFL10_NX）にて200±50Luxと、900±50Luxとの２つの条件で試験を行った。
【０２８６】
また、試験時間は常温で８時間とし、塗膜上には、カビの培養液を300μｌ滴下した。
【０２８７】
また、評価は下記の抗菌活性値計算式により抗菌活性値を算出し、これらの値を比較することにより行った。
・光照射抗菌活性値Ｒ＝[log(Ｂ／Ａ)−[log(Ｃ／Ａ)]＝[log(Ｂ／Ｃ)]
・暗条件抗菌活性値Ｒ＝[log(Ｂ’／Ａ)−[log(Ｃ’／Ａ)]＝[log(Ｂ’／Ｃ’)]
なお、式中において、Ａはブランクの接種直後の生菌数であり、Ｂは光照射ブランク培養後の生菌数であり、Ｃは光照射テストピースの培養後の生菌数であり、Ｂ’は暗条件ブランク培養後の生菌数であり、Ｃ’は暗条件テストピースの培養後の生菌数である。
【０２８８】
なお、上記式におけるＡ，Ｂ，Ｂ’の値は次の表１４の通りであった。
【表１４】
2011129138.tif 000016
【０２８９】
図１１に、本試験の試験結果を示す。図１１に示す結果から、本実施形態に係る光触媒塗料を塗布した木質建材は、高い防カビ活性を有することが示された。
【０２９０】
〔6-4.耐朽性試験〕
次に、木材を朽ちさせる腐朽菌を用いて、本実施形態に係る光触媒塗料を塗布した木質建材における耐朽性試験を行った。試験は日本工業規格であるJISK1571に準拠して行った。なお、使用した光触媒塗料は、前述の塗料Ｘ２−Cu６％と、塗料Ｙ２である。試験結果を図１２に示す。
【０２９１】
図１２に示すように、本実施形態に係る光触媒塗料を、ビュータツクシーラー・クリヤー上に塗布することにより、耐朽性もがりほとんど腐朽しない結果が得られた。
【０２９２】
また、SWOM試験結果もより良好となっていた。これらの結果より、今までになく耐久性の高い木材塗料及び木質建材を提供することができる。
【０２９３】
〔7.インモールド成形品への応用〕
インモールド成形は、成形と同時に金型で塗装する成形方法である。光触媒コーティングは、射出成形品の表面化の機能化に寄与するので、今後、光触媒コーティング液をインモールド成形する必要性が出てくるものと考えられる。 
【０２９４】
しかし、今までに光触媒塗料をインモールド成形に応用した例はない。それは、次のような問題により実現していないものと考えられる。
(1)コーティング液固形濃度が薄く溶媒を金型内で蒸発させる事になるので、直接インモールド成形出来ない。
(2)熱可塑性樹脂射出成形品の上にコーティングすることになり、光触媒に対するガード層が必要となるために、複数層の薄膜形成となり、これが技術的に難しっかたり、コストアップとなる。またガード層は無機系のものが使われる場合が多く、マッチングが悪い。
(3)インモールド成形時に金型と射出成形物との離型が必要になるが、光触媒塗膜上層は離型効果はないので、離型層を設けなければならない。しかし、その層が光触媒効果を阻害してしまう。
【０２９５】
なお、インモールド成形には、表１５に示す５通りの方法が挙げられる。
【表１５】
2011129138.tif 000017
【０２９６】
そこで、まず、本実施形態に係る光触媒塗料に適したインモールド成形方法について検討を行った。その検討結果を表１６に示す。
【表１６】
2011129138.tif 000018
【０２９７】
塗料を注入する方式は、溶媒が蒸発するため、適用はかなり困難であるものと考えられた。その結果、光触媒塗料がインモールド成形可能なのは、３のモールドコート法と、５の転写成形法であると思われた。
【０２９８】
インモールド成形に適用するためには、成型時に短時間で塗料を硬化させる必要がある。本実施形態に係る光触媒塗料にバインダーとして含まれるナフイオンは、分子量20万の長大な高分子であるため、溶媒の蒸発で膜を形成し、硬化反応を伴なわないで塗膜を形成するため、短時間で硬化するというメリットがある。
【０２９９】
従来の塗料の場合、３の成形方法においては金型との間に、また、５の成形方法の場合は転写用フィルムとの間に剥離層が必要となり、さらに、成形品側には成形樹脂との結合性が求められるのでプライマー層が必要となる。それゆえ、少なくとも３コートのコーティングや塗工が必要となる。
【０３００】
しかし、本実施形態に係る光触媒塗料によれば、１コート、すなわち、１回のコーティング作業で成形が可能となる。特に、ナフィオン系光触媒塗料より表面張力の小さい疎水樹脂を用いると上側に層が形成され剥離効果が発現される。逆にナフィオン系光触媒塗料より表面張力の大きい疎水樹脂を用いると上側に層が形成される。また、使用する疎水樹脂としては、プライマー効果を持つ樹脂を選択する必要がある。具体的には、図１３に示すような塗膜構成とすることにより実現できる。
【０３０１】
ここで、インモールド成形に適した本実施形態に係る光触媒塗料の調製方法について言及すると、２Ｌ容量のステンレス製容器に、０．３ＬのナフィオンＤＥ２０２０（米国デュポン社製）を分注し、容器中に６０ｇのＣｕ坦持硫黄ドープ型光触媒酸化チタン（東邦チタニウム株式会社製品）を添加して更に溶剤としてＮ−プロパノールを０．３Ｌ加え、そこに中和剤として［Cu(NH３)４］（ＯＨ）２を２ｇ加えて、顔料分散用ガラスビーズと混合後攪拌機にて２０℃、１２０分間攪拌を行う。
次いで酸化チタンを十分に攪拌した上で、そこに疎水性樹脂として０．０５Ｌのフッ化ビニリデンー6フッ化プロピレン共重合体(KYNAR 東京材料株式会社製品)と０．０１Ｌの低分子エポキシ樹脂とを添加し、２０℃にてさらに３分間さらに攪拌を行う。
【０３０２】
光触媒塗料をこのような組成とすることにより、塗膜中央部に(疎水性ナフィオン+6%Cu担持Sドープ光触媒)層があり、その上部にフィルムとの剥離の役目を担うフッ化ビニリデンー6フッ化プロピレン共重合体層が、その下部に射出成形体との結合を助ける低分子エポキシ樹脂層が形成された構造を有する塗膜を形成することができる。また、これら(疎水性ナフィオン+6%Cu担持Sドープ光触媒)層、その上部のフッ化ビニリデンー6フッ化プロピレン共重合体層、(疎水性ナフィオン+6%Cu担持Sドープ光触媒)層の下部の低分子エポキシ樹脂層は、それぞれ濃度勾配を形成して徐々に各層を形成する。
【０３０３】
このように、本実施形態に係る光触媒塗料によれば、３層を形成するのに１コートで済むため、労力を飛躍的に軽減しながら、光触媒塗料によるインモールド成形を行うことができる。
【０３０４】
［積層塗膜構造］
次に、本実施形態に係る積層塗膜構造について説明する。
【０３０５】
光触媒による殺菌効果は、耐性を生じず多種多様な菌やカビに優れた効果を示すものの、光触媒塗料の塗装面の単位面積当たりの生菌数が多い（例えば、106〜108cfu/cm2程度）場合には、殺菌が追いつかず、十分な効果を生起するのが困難な場合があった。
【０３０６】
そこで本発明では、抗菌成分を含有する抗菌塗料により形成された抗菌塗膜と、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料により、前記抗菌塗膜の表面に形成された光触媒塗膜と、を備える積層塗膜構造を提供する。換言すれば、前記抗菌塗膜を下層とし、前記光触媒塗膜を上層とする積層塗膜構造を提供する。
【０３０７】
ここで、抗菌塗料は、菌やカビに対して殺菌効果を生起可能な塗料であれば特に限定されるものではない。
【０３０８】
より具体的には、抗菌塗料に含有させる抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つとすることにより、後述の光触媒塗膜を透過させて抗菌成分による抗菌効果を効率的に発揮させることができる。
【０３０９】
また、抗菌塗料には、吸着剤を含有させるようにしても良い。すなわち、抗菌塗料により形成する抗菌塗膜中には、吸着剤が分散状態で存在しているようにしても良い。
【０３１０】
抗菌塗料に添加する吸着材としては、先に光触媒塗料中に含ませた吸着材と同様の、無機系吸着材、炭素系吸着材、有機系吸着材等を挙げることができる。
【０３１１】
また、本実施形態に係る積層塗膜構造を構成する光触媒塗料は、前述の本実施形態に係る光触媒塗料であり、光触媒と、スルホン酸をグラフト重合させた四フッ化エチレン系樹脂と、カルシウムよりもイオン半径の大きい金属の水酸化物及び／又はカルシウムよりもイオン半径の大きい錯イオンと、を溶媒に分散又は溶解させて調製したものである。
【０３１２】
本発明に係る積層塗膜構造では、この光触媒塗料を抗菌塗膜の表面に塗布することで、抗菌塗膜の表面に光触媒塗膜を形成して抗菌塗膜と光触媒塗膜とからなる積層塗膜構造と成し、撥水性でありながら光触媒効果を付与することができ、しかも、優れた抗菌効果を発揮させることができることとなる。
【０３１３】
より具体的に説明すると、抗菌塗膜のみでは、抗菌効果は生起されるものの、薬剤耐性菌が生じる可能性があり、長期的な抗菌効果が望めないという問題がある。
【０３１４】
一方、光触媒塗料によれば、耐性菌の問題は回避できるものの、多量の菌やカビに対しては殺菌が追いつかず、十分な防菌効果を生起するのが困難な場合がある。
【０３１５】
これらの問題を解決するために、光触媒塗料に抗菌成分を添加して塗膜を形成すればよいとも思われるが、実際は、光触媒が光を受けて励起すると、塗膜中の抗菌成分が分解されてしまい、十分な抗菌効果は得られなくなってしまう。
【０３１６】
そこで、抗菌塗膜を下層とし、光触媒塗膜を上層とする積層塗膜構造を形成すれば、塗膜中の抗菌成分が光触媒によって分解されてしまうことを回避できるのであるが、従来の光触媒塗料では、塗料中に含まれる樹脂の高分子鎖が形成する網の目構造が非常に密であるため、下層の抗菌成分が上層の光触媒塗膜をすり抜けて、光触媒塗膜表面から放散されることは不可能であった。
【０３１７】
そこで、本発明では、光触媒塗料を前述の構成とすることで、これらの問題を解決するようにしている。
【０３１８】
次に、積層塗膜構造の作製、及び各種試験について以下に述べる。
【０３１９】
〔8-1.光触媒塗料の調製〕
本実施形態に係る積層塗膜構造に用いることのできる光触媒塗料は、前述の本実施形態に係る光触媒塗料Ｘ１〜Ｘ６や本実施形態に係る光触媒塗料Ａ〜Ｄのいずれでも使用可能である。ここでは代表として、前述の光触媒塗料Ｘ１を調製した。具体的な調製方法については前述したため省略する。
【０３２０】
〔8-2.抗菌塗料の調製〕
積層塗膜構造に用いられる抗菌塗料Ｗ１：20Ｌ容量のステンレス容器に、16Ｌのアクリルエマルジョン系塗料（菊水化学工業社製）を分注し、容器中に320ｇのジメチル・フェニル・スルファミド系抗菌剤（エプロ社製品）を抗菌成分として加え、顔料分散用ガラスビーズと混合後攪拌機にて２０℃、１２０分間攪拌を行うことにより調製した。
【０３２１】
〔8-3.積層塗膜構造の作製〕
縦50mm×横100mm×厚み0.6mmのステンレス板上に、抗菌塗料Ｗ１を塗布し、160℃にて20分焼付を行い、抗菌塗膜を形成した。この抗菌塗膜の厚みは50μｍであった。次に、この抗菌塗膜上に、塗料Ｘ１を塗布し、130℃で5分間焼き付けを行うことにより、ステンレス板上に積層塗膜Ｖ１を形成した。この塗料Ｘ１により形成された光触媒塗膜の厚みは5μｍであった。このように積層塗膜Ｖ１が形成されたステンレス板をサンプルＷＸ１１とした。
【０３２２】
〔8-4.撥水効果試験用比較サンプルの作製〕
縦50mm×横100mm×厚み0.6mmのステンレス板上に、抗菌塗料Ｗ１を塗布し、160℃にて20分焼付を行い、抗菌塗膜を形成した。この抗菌塗膜の厚みは50μｍであった。次に、この抗菌塗膜上に、市販の光触媒塗料を塗布し、130℃で5分間焼き付けを行うことにより、ステンレス板上に積層塗膜を形成した。
【０３２３】
市販の光触媒塗料は、光触媒塗料Ｊ１（ＴＯＴＯ社製）、光触媒塗料Ｊ２（日本特殊塗料社製）、光触媒塗料Ｊ３（石原産業社製）を用い、光触媒塗膜がそれぞれ異なる三種類の積層塗膜Ｕ１、Ｕ２、Ｕ３を形成した。市販の光触媒塗料により形成された光触媒塗膜の厚みは、いずれも5μｍであった。積層塗膜Ｕ１が形成されたステンレス板を比較サンプルＷＪ１１、積層塗膜Ｕ２が形成されたステンレス板を比較サンプルＷＪ１２、積層塗膜Ｕ３が形成されたステンレス板を比較サンプルＷＪ１３とした。
【０３２４】
〔8-5.積層塗膜の撥水効果試験〕
次に、サンプルＷＸ１１上に形成した積層塗膜Ｖ１面の撥水効果試験を行った。試験は、明条件下にて積層塗膜Ｖ１上に水を噴霧し、水の挙動を観察することにより行った。なお、比較対象として、前述の比較サンプルＷＪ１１、比較サンプルＷＪ１２、比較サンプルＷＪ１３を用いた。試験結果を表１７に示す。
【表１７】
2011129138.tif 000019
【０３２５】
表１７にも示すように、サンプルＷＸ１１の積層塗膜Ｖ１表面では水膜が収縮して、顕著な疎水傾向が確認された。また、このときの動接触角は４７°であった。一方、比較対象である比較サンプルＷＪ１１の積層塗膜Ｕ１の表面では、水膜が収縮することはなく、薄く広がったままであり、光触媒に独特な顕著な親水傾向が見られた。また、このときの動接触角は測定不能であった。また、比較サンプルＷＪ１２や比較サンプルＷＪ１３も同様に、顕著な親水傾向が見られ、動接触角の測定は不能であった。このことから、積層塗膜Ｖ１は、一般的な光触媒塗料により形成される塗膜に比して、顕著な疎水傾向にあることが示された。
【０３２６】
〔8-6.積層塗膜の抗菌効果検証試験〕
次に、形成した積層塗膜Ｖ１面の抗菌効果試験を行った。試験は、サンプル又は比較サンプルの塗膜上に1mlあたり105オーダーの生菌を含む菌液（以下、低濃度菌液という。）又は1mlあたり108オーダーの生菌を含む菌液（以下、高濃度菌液という。）の大腸菌液300μｌを滴下し、２４時間後の生菌数を測定することにより行った。なお、比較対象は、前述の比較サンプルＷＪ１１に加えて、以下に示す各比較サンプルも用いた。
比較サンプルＮＪ０１：縦50mm×横100mm×厚み0.6mmのステンレス板上に、市販の光触媒塗料Ｊ１を塗布し、130℃で5分間焼き付けを行うことにより、ステンレス板上に光触媒塗料Ｊ１の光触媒塗膜を形成した。光触媒塗料Ｊ１の光触媒塗膜の膜厚は5μｍであった。
比較サンプルＮＸ０１：縦50mm×横100mm×厚み0.6mmのステンレス板上に、前述の光触媒塗料Ｘ１を塗布し、130℃で5分間焼き付けを行うことにより、ステンレス板上に塗料Ｘ１の光触媒塗膜を形成した。塗料Ｘ１の光触媒塗膜の膜厚は5μｍであった。
【０３２７】
また、評価は下記の抗菌活性値計算式により抗菌活性値を算出し、これらの値を比較することにより行った。
・抗菌活性値Ｒ＝[log(Ｂ／Ａ)−[log(Ｃ／Ａ)]＝[log(Ｂ／Ｃ)]
なお、式中において、Ａはブランクの接種直後の生菌数であり、Ｂは光照射ブランク培養後の生菌数であり、Ｃは光照射テストピースの培養後の生菌数である。
【０３２８】
上述のサンプルＷＸ１１及び比較サンプルＷＪ１１、ＮＪ０１、ＮＸ０１を用いて行った抗菌効果試験の試験結果を表１８に示す。表１８中において、各サンプルの値は抗菌活性値Ｒを示している。
【表１８】
2011129138.tif 000020
【０３２９】
表１８にも示すように、サンプルＷＸ１１の積層塗膜Ｖ１表面では、低濃度菌液において優れた抗菌活性を示すのは勿論のこと、高濃度菌液においても十分な抗菌効果を発揮することが示された。一方、比較サンプルＷＪ１１は、低濃度菌液に対してはやや抗菌効果が見られたもののサンプルＷＸ１１に及ぶものではなく、また、高濃度菌液に対してはより抗菌活性値が低下する現象が見られた。この比較サンプルＷＪ１１が、抗菌塗膜を有しながらも十分な抗菌効果が発揮できないのは、市販の光触媒塗料Ｊ１が、抗菌塗膜に含まれる抗菌成分の表出を妨げているためであると考えられた。比較サンプルＮＪ０１は、抗菌塗膜を有しないため低濃度菌液に対するの抗菌活性値は2.1、高濃度菌液に対する抗菌活性値は1.2に留まった。比較サンプルＮＸ０１は、抗菌塗膜を有していないものの、低濃度菌液に対するの抗菌活性は、比較サンプルＷＪ１１や比較サンプルＮＪ０１に比して高い結果となった。この結果は、後に詳述する光触媒塗料Ｘ１や、この光触媒塗料Ｘ１の組成を一部変更した塗料で形成した光触媒塗膜の抗菌活性の高さを示唆することとなった。しかしながら、高濃度菌液に対する抗菌活性は、サンプルＷＸ１１には及ばなかった。これは、抗菌塗膜を有していないことに由来するものと考えられた。
【０３３０】
〔8-7.抗菌成分の違いによる抗菌効果検証試験〕
次に、前述の〔8-6.積層塗膜の抗菌効果検証試験〕にて最も良好な抗菌活性を示したサンプルＷＸ１１を基準とし、このサンプルＷＸ１１に用いた抗菌成分をその他の成分に変えて抗菌効果の検証を行った。検証に用いたサンプルは、サンプルＷＸ１１に加え、下記のサンプルを用いた。
サンプルＷＸ２１：抗菌塗料Ｗ１中に添加した抗菌成分に代えて、ベンズイミダゾール系抗菌剤（三愛石油株式会社社製品）を抗菌成分として添加し、抗菌塗料Ｗ２を調製した。そして、この抗菌塗料Ｗ２を用い、サンプルＷＸ１１と同様の方法によりサンプルＷＸ２１を作製した。
サンプルＷＸ３１：抗菌塗料Ｗ１中に添加した抗菌成分に代えて、トリハロメチルチオ化合物系抗菌剤（バイエル社製品）を抗菌成分として添加し、抗菌塗料Ｗ３を調製した。そして、この抗菌塗料Ｗ３を用い、サンプルＷＸ１１と同様の方法によりサンプルＷＸ３１を作製した。
サンプルＷＸ４１：抗菌塗料Ｗ１中に添加した抗菌成分に代えて、銀ゼオライト系抗菌剤（シナネンゼオミック社製品）を抗菌成分として添加し、抗菌塗料Ｗ４を調製した。そして、この抗菌塗料Ｗ４を用い、サンプルＷＸ１１と同様の方法によりサンプルＷＸ４１を作製した。
【０３３１】
上記、サンプルＷＸ１１、サンプルＷＸ２１、サンプルＷＸ３１、サンプルＷＸ４１を用い、前述の〔8-6.積層塗膜の抗菌効果検証試験〕と同様の方法により、検証を行った。なお、抗菌塗膜中の各抗菌成分は、光触媒塗膜を形成しないそれぞれの抗菌塗膜上に低濃度及び高濃度の菌液を滴下した場合、いずれのサンプルもほぼ同様の抗菌活性値となる量が添加されている。結果を表１９に示す。表１９中において、各サンプルの値は抗菌活性値Ｒを示し、カッコ内の値は試験後の生菌数（cfu/ml）を示している。
【表１９】
2011129138.tif 000021
【０３３２】
表１９に示すように、検証に供したいずれのサンプルにおいても、高濃度菌液での抗菌活性値が、低濃度菌液での抗菌活性値を上回る良好な抗菌活性を示した。このことから、後に詳述する光触媒塗料Ｘ１で形成した光触媒塗膜は、様々な抗菌成分を良好に表出可能であることが示された。また、この光触媒塗料Ｘ１の組成を一部変更した塗料においても、様々な抗菌成分を良好に表出可能であることが示唆された。なお、表は示さないが、光触媒塗料Ｘ１に代えて、市販の光触媒塗料Ｊ１にて光触媒塗膜を形成した場合の抗菌活性について検証によれば、いずれも、〔1-5.積層塗膜の抗菌効果検証試験〕で示した比較サンプルＷＪ１１と同様の結果であり、良好な抗菌活性は見られなかった。
【０３３３】
〔8-8.抗菌塗膜に吸着材を混在させた場合の吸着力の検証〕
次に、サンプルＷＸ１１を基準とし、抗菌塗膜中に種々の吸着材を混在させた場合の臭気成分の吸着力の検証を行った。
【０３３４】
試験は、内容積５Ｌの密閉されたアクリル製の容器内の空気中にメチルメルカプタンを１.５ppmとなるようにインジェクションし、同容器内に後述のサンプルを挿入後、直ちに暗室内に静置して、メチルメルカプタン濃度の経時変化を測定することで行った。なお、メチルメルカプタンの濃度は、GASTEC社製のメチルメルカプタン検知管（品番  No,70L）により測定した。
【０３３５】
また、検証に用いたサンプルは、サンプルＷＸ１１に加え、下記のサンプルを用いた。なお、抗菌塗膜中の各吸着材は、光触媒塗膜を形成せず抗菌塗膜のみ形成した各サンプルを上述の試験に供した場合、24時間後にいずれのサンプルもほぼ同様のメチルメルカプタンの濃度となる量が添加した。
【０３３６】
サンプルＷＸ５１：抗菌塗料Ｗ１中に、無機系吸着材に分類されるシリカゲル（富士シリシア化学社製品）を吸着材として添加し、抗菌塗料Ｗ５を調製した。そして、この抗菌塗料Ｗ５を用い、サンプルＷＸ１１と同様の方法によりサンプルＷＸ５１を作製した。
サンプルＷＸ６１：抗菌塗料Ｗ１中に、炭素系吸着材に分類される活性炭（日本エンバイロケミカルズ社製品）を吸着材として添加し、抗菌塗料Ｗ６を調製した。そして、この抗菌塗料Ｗ６を用い、サンプルＷＸ１１と同様の方法によりサンプルＷＸ６１を作製した。
サンプルＷＸ７１：抗菌塗料Ｗ１中に、有機系吸着材に分類される植物系吸着材（プレジール社製品）を吸着材として添加し、抗菌塗料Ｗ７を調製した。そして、この抗菌塗料Ｗ７を用い、サンプルＷＸ１１と同様の方法によりサンプルＷＸ７１を作製した。
サンプルＷＪ５１：前記抗菌塗料Ｗ５と、市販の光触媒塗料Ｊ１を用い、サンプルＷＸ１１と同様の方法によりサンプルＷＪ５１を作製した。
【０３３７】
上記、サンプルＷＸ１１、サンプルＷＸ５１、サンプルＷＸ６１、サンプルＷＸ７１、サンプルＷＪ５１を用いた検証の結果を表２０に示す。
【表２０】
2011129138.tif 000022
【０３３８】
表２０に示すように、サンプルＷＸ５１、サンプルＷＸ６１、サンプルＷＸ７１のいずれにおいても、吸着材を含まないサンプルＷＸ１１を上回る良好な吸着効果を示した。このことから、臭気成分は、抗菌塗膜に含まれる吸着材により、光触媒塗料Ｘ１にて形成した光触媒塗膜を介して吸着されることが示された。
【０３３９】
これら〔8-5.積層塗膜の撥水効果試験〕〜〔8-8.抗菌塗膜に吸着材を混在させた場合の吸着力の検証〕の結果から、本実施形態に係る積層塗膜構造は、従来の光触媒塗料と比較して優れた抗菌効果を有することは勿論のこと、本実施形態に係る光触媒塗料にて形成した光触媒塗膜を単層で用いる場合に比して、より優れた抗菌効果を発揮することができることが示された。
【０３４０】
すなわち、本実施形態に係る積層塗膜構造は、本実施形態に係る光触媒塗料を用いて形成していることから、光触媒が励起した場合であっても塗料自身が侵されにくく、また、疎水傾向の強い塗装面を形成することができ、しかも、上層の光触媒塗膜をすり抜けて、下層の抗菌成分を光触媒塗膜表面より放散させて優れた抗菌力を発揮させることのできる積層塗膜構造を提供することができる。
【０３４１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０３４２】
１  基材
２  光触媒粒子
２ｂ  光触媒粒子
１０  塗膜
１１  表面
１２  光触媒
１３  表層部
１４  親水性樹脂鎖
１５  疎水性樹脂鎖
１６  間隙
２０  塗膜
１００  塗膜
１０１  塗膜表面
１０２  保護層
１０３  塗膜構造
１０４  塗膜構造
２１１  親水性樹脂領域
２１２  疎水性樹脂領域
Ｐ  壁面
【図１Ａ】
2011129138.tif 000023
【図１Ｂ】
2011129138.tif 000024
【図２】
2011129138.tif 000025
【図３】
2011129138.tif 000026
【図４Ａ】
2011129138.tif 000027
【図４Ｂ】
2011129138.tif 000028
【図４Ｃ】
2011129138.tif 000029
【図５Ａ】
2011129138.tif 000030
【図５Ｂ】
2011129138.tif 000031
【図６】
2011129138.tif 000032
【図７】
2011129138.tif 000033
【図８】
2011129138.tif 000034
【図９Ａ】
2011129138.tif 000035
【図９Ｂ】
2011129138.tif 000036
【図１０】
2011129138.tif 000037
【図１１】
2011129138.tif 000038
【図１２】
2011129138.tif 000039
【図１３】
2011129138.tif 000040
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、
前記金属イオンを含む化合物は、水酸化カルシウム、水酸化バリウム、水酸化カリウム、又はこれらの混合物であり、
前記錯イオンは、テトラアンミン銅イオンであることを特徴とする光触媒塗料。
【請求項２】
少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、
前記金属イオンを含む化合物は、カルシウムイオン含有化合物、バリウムイオン含有化合物、カリウムイオン含有化合物、又はこれらの混合物であり、
前記錯イオンは、テトラアンミン銅イオンであることを特徴とする光触媒塗料。
【請求項３】
電気的に中性な界面活性剤を添加したことを特徴とする請求項１又は２に記載の光触媒塗料。
【請求項４】
前記光触媒は、銅を担持させた可視光応答型の光触媒であることを特徴とする請求項１〜３いずれか１項に記載の光触媒塗料。
【請求項５】
疎水性樹脂を添加したことを特徴とする請求項１〜４いずれか１項に記載の光触媒塗料。
【請求項６】
多孔性を有する吸着材を添加したことを特徴とする請求項１〜５いずれか１項に記載の光触媒塗料。
【請求項７】
請求項１〜６いずれか１項に記載の光触媒塗料により形成した光触媒塗膜。
【請求項８】
抗菌成分を含有する抗菌塗料により形成された抗菌塗膜と、
請求項１〜６いずれか１項に記載の光触媒塗料により、前記抗菌塗膜の表面に形成された光触媒塗膜と、を備える積層塗膜構造。
【請求項９】
前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることを特徴とする請求項８に記載の積層塗膜構造。
【請求項１０】
前記抗菌塗料には、多孔性を有する吸着材が添加されていることを特徴とする請求項８又は請求項９に記載の積層塗膜構造。
【請求項１１】
請求項１〜６いずれか１項に記載の光触媒塗料を塗布した繊維加工品。
【請求項１２】
請求項１〜６いずれか１項に記載の光触媒塗料で塗装した建材。
【請求項１３】
請求項１〜６いずれか１項に記載の光触媒塗料で塗装したインモールド射出成形品。
【手続補正２】
【補正対象書類名】明細書
【補正対象項目名】０００８
【補正方法】変更
【補正の内容】
【０００８】
上記従来の課題を解決するために、本発明では、光触媒塗料において、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、前記金属イオンを含む化合物は、水酸化カルシウム、水酸化バリウム、水酸化カリウム、又はこれらの混合物であり、前記錯イオンは、テトラアンミン銅イオンであることとした。
【手続補正３】
【補正対象書類名】明細書
【補正対象項目名】０００９
【補正方法】変更
【補正の内容】
【０００９】
また、請求項２に係る発明では、光触媒塗料において、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、前記金属イオンを含む化合物は、カルシウムイオン含有化合物、バリウムイオン含有化合物、カリウムイオン含有化合物、又はこれらの混合物であり、前記錯イオンは、テトラアンミン銅イオンであることとした。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、請求項４に係る本発明では、請求項１〜３いずれか１項に記載の光触媒塗料において、前記光触媒は、銅を担持させた可視光応答型の光触媒であることに特徴を有する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、請求項５に係る本発明では、請求項１〜４いずれか１項に記載の光触媒塗料において、疎水性樹脂を添加したことに特徴を有する。
【手続補正９】
【補正対象書類名】明細書
【補正対象項目名】００１６
【補正方法】変更
【補正の内容】
【００１６】
また、請求項６に係る本発明では、請求項１〜５いずれか１項に記載の光触媒塗料において、多孔性を有する吸着材を添加したことに特徴を有する。
【手続補正１０】
【補正対象書類名】明細書
【補正対象項目名】００１７
【補正方法】変更
【補正の内容】
【００１７】
また、請求項７に係る本発明では、光触媒塗膜において、請求項１〜６いずれか１項に記載の光触媒塗料により形成することとした。
【手続補正１１】
【補正対象書類名】明細書
【補正対象項目名】００１８
【補正方法】変更
【補正の内容】
【００１８】
また、請求項８に係る本発明では、積層塗膜構造において、抗菌成分を含有する抗菌塗料により形成された抗菌塗膜と、請求項１〜６いずれか１項に記載の光触媒塗料により、前記抗菌塗膜の表面に形成された光触媒塗膜と、を備えることとした。
【手続補正１２】
【補正対象書類名】明細書
【補正対象項目名】００１９
【補正方法】変更
【補正の内容】
【００１９】
また、請求項９に係る本発明では、請求項８に記載の積層塗膜構造において、前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることに特徴を有する。
【手続補正１３】
【補正対象書類名】明細書
【補正対象項目名】００２０
【補正方法】変更
【補正の内容】
【００２０】
また、請求項１０に係る本発明では、請求項８又は請求項９に記載の積層塗膜構造において、前記抗菌塗料には、多孔性を有する吸着材が添加されていることに特徴を有する。
【手続補正１４】
【補正対象書類名】明細書
【補正対象項目名】００２１
【補正方法】変更
【補正の内容】
【００２１】
また、請求項１１に係る本発明では、繊維加工品において、請求項１〜６いずれか１項に記載の光触媒塗料を塗布した。
【手続補正１５】
【補正対象書類名】明細書
【補正対象項目名】００２２
【補正方法】変更
【補正の内容】
【００２２】
また、請求項１２に係る本発明では、建材において、請求項１〜６いずれか１項に記載の光触媒塗料で塗装した。
【手続補正１６】
【補正対象書類名】明細書
【補正対象項目名】００２３
【補正方法】変更
【補正の内容】
【００２３】
また、請求項１３に係る本発明では、インモールド射出成形品において、請求項１〜６いずれか１項に記載の光触媒塗料で塗装した。
【手続補正１７】
【補正対象書類名】明細書
【補正対象項目名】００２４
【補正方法】変更
【補正の内容】
【００２４】
請求項１に係る本発明によれば、光触媒塗料は、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、前記金属イオンを含む化合物は、水酸化カルシウム、水酸化バリウム、水酸化カリウム、又はこれらの混合物であり、前記錯イオンは、テトラアンミン銅イオンであることとしたため、光触媒が励起した場合であっても塗料自身が侵されにくく、かつ、疎水傾向の強い塗装面を形成することのできる光触媒塗料を提供することができる。
また、請求項２に係る本発明によれば、光触媒塗料は、少なくとも光触媒と、スルホン酸をグラフト重合させた四フッ化エチレン系樹脂と、カルシウムのイオン半径以上のイオン半径を有する金属イオンを含む化合物及び/又はカルシウムのイオン半径以上のイオン半径を有する錯イオンと、を溶媒に分散又は溶解させて調製した光触媒塗料であって、前記金属イオンを含む化合物は、カルシウムイオン含有化合物、バリウムイオン含有化合物、カリウムイオン含有化合物、又はこれらの混合物であり、前記錯イオンは、テトラアンミン銅イオンであることとしたため、光触媒が励起した場合であっても塗料自身が侵されにくく、かつ、疎水傾向の強い塗装面を形成することのできる光触媒塗料を提供することができる。
【手続補正１８】
【補正対象書類名】明細書
【補正対象項目名】００２５
【補正方法】変更
【補正の内容】
【００２５】
また、前記金属イオンを含む化合物が、水酸化物であることとしたため、光触媒が励起した場合であっても塗料自身が侵されにくく、かつ、疎水傾向の強い塗装面を形成することのできる光触媒塗料を効率よく、かつ、安価に調製することができる。また、錯イオンをテトラアンミン銅イオンとしたため、銅に由来する抗菌性を効果的に発揮することのできる光触媒塗料を提供することができる。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
また、請求項４に係る本発明によれば、前記光触媒は、銅を担持させた可視光応答型の光触媒であることとしたため、銅に由来する抗菌性を発揮でき、しかも、屋内であっても照明光に暴露されることにより光触媒効果を生起することのできる光触媒塗料を提供することができる。
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】変更
【補正の内容】
【００３１】
また、請求項５に係る本発明によれば、疎水性樹脂を添加したため、光触媒が励起した場合であっても塗料自身が侵されにくく、かつ、疎水傾向の強い塗装面を形成することができ、しかも、単位量当たりの価格が安価な光触媒塗料を提供することができる。
【手続補正２４】
【補正対象書類名】明細書
【補正対象項目名】００３２
【補正方法】変更
【補正の内容】
【００３２】
また、請求項６に係る本発明によれば、多孔性を有する吸着材を添加したため、塗装面に空気中に存在する有害物質等を引き寄せて光触媒効果による分解効率を向上させることができる。
【手続補正２５】
【補正対象書類名】明細書
【補正対象項目名】００３３
【補正方法】変更
【補正の内容】
【００３３】
また、請求項７に係る本発明によれば、光触媒塗膜は、請求項１〜６いずれか１項に記載の光触媒塗料により形成したため、光触媒が励起した場合であっても塗料自身が侵されにくく、かつ、疎水傾向の強い塗装面を備えた光触媒塗膜を提供することができる。
【手続補正２６】
【補正対象書類名】明細書
【補正対象項目名】００３４
【補正方法】変更
【補正の内容】
【００３４】
また、請求項８に係る本発明によれば、積層塗膜構造は、抗菌成分を含有する抗菌塗料により形成された抗菌塗膜と、請求項１〜６いずれか１項に記載の光触媒塗料により、前記抗菌塗膜の表面に形成された光触媒塗膜と、を備えることとしたため、光触媒が励起した場合であっても塗料自身が侵されにくく、強い疎水傾向を有するの塗装面を備え、しかも、生菌数が多くとも十分な防菌効果を発揮することのできる積層塗膜構造を提供することができる。
【手続補正２７】
【補正対象書類名】明細書
【補正対象項目名】００３５
【補正方法】変更
【補正の内容】
【００３５】
また、請求項９に係る本発明によれば、前記抗菌成分は、ジメチル・フェニル・スルファミド系抗菌剤、ベンズイミダゾール系抗菌剤、トリハロメチルチオ化合物系抗菌剤、銀ゼオライト系抗菌剤から選ばれる少なくともいずれか１つであることとしたため、光触媒塗膜を透過させて抗菌成分による十分な抗菌効果を発揮させることができる。
【手続補正２８】
【補正対象書類名】明細書
【補正対象項目名】００３６
【補正方法】変更
【補正の内容】
【００３６】
また、請求項１０に係る本発明によれば、前記抗菌塗料には、多孔性を有する吸着材が添加されていることとしたため、塗装面に空気中に存在する有害物質等を引き寄せて光触媒効果による分解効率を向上させることができる。
【手続補正２９】
【補正対象書類名】明細書
【補正対象項目名】００３７
【補正方法】変更
【補正の内容】
【００３７】
また、請求項１１に係る本発明によれば、繊維加工品は、請求項１〜６いずれか１項に記載の光触媒塗料を塗布したため、繊維加工品に光触媒を容易に担持させることができ、しかも、光触媒が励起した場合であっても、繊維加工品が侵されてしまうことを防止することができる。
【手続補正３０】
【補正対象書類名】明細書
【補正対象項目名】００３８
【補正方法】変更
【補正の内容】
【００３８】
また、請求項１２に係る本発明によれば、建材は、請求項１〜６いずれか１項に記載の光触媒塗料で塗装したため、建材に光触媒を容易に担持させることができ、しかも、光触媒が励起した場合であっても、建材が侵されてしまうことを防止することができる。
【手続補正３１】
【補正対象書類名】明細書
【補正対象項目名】００３９
【補正方法】変更
【補正の内容】
【００３９】
また、請求項１３に係る本発明によれば、インモールド射出成形品は、請求項１〜６いずれか１項に記載の光触媒塗料で塗装したため、成形と同時に光触媒塗料にて塗装した成型品を提供することができる。
【国際調査報告】
2011129138.tif 000041
2011129138.tif 000042
2011129138.tif 000043
2011129138.tif 000044